(57)【要約】  ミリ波帯域以上の高い周波数帯域において、所定の広い帯域幅の電磁波を良好に吸収することができる電磁波吸収体と電磁波吸収体用組成物を実現する。ミリ波帯以上の高周波数で磁気共鳴する磁性酸化鉄１ａと、樹脂製バインダー１ｂを含む電磁波吸収層１により形成された電磁波吸収体であって、異方性磁界ＨAの値が異なる２種以上の前記磁性酸化鉄１ａ1、１ａ2を含み、印加される磁界強度が１６ｋＯｅから−１６ｋＯｅの間の磁気特性のヒステリシスループを微分した微分曲線が１つの極値を有する。
2019235539.tif 000002
【特許請求の範囲】
【請求項１】
ミリ波帯以上の高周波数で磁気共鳴する磁性酸化鉄と、樹脂製バインダーを含む電磁波吸収層により形成された電磁波吸収体であって、
異方性磁界ＨAの値が異なる２種以上の前記磁性酸化鉄を含み、
印加される磁界強度が１６ｋＯｅから−１６ｋＯｅの間の磁気特性のヒステリシスループを微分した微分曲線が１つの極値を有することを特徴とする電磁波吸収体。
【請求項２】
前記電磁波吸収層に含まれる２種以上の前記磁性酸化鉄が、主とする元素構成が同一であるとともに置換元素が互いに異なる、請求項１に記載の電磁波吸収体。
【請求項３】
前記磁性酸化鉄が、ストロンチウムフェライト磁性酸化鉄、イプシロン磁性酸化鉄のいずれかである、請求項１または２に記載の電磁波吸収体。
【請求項４】
前記電磁波吸収層が平面視したときの大きさに対して厚さが薄く形成され全体としてシート状である、請求項１〜３のいずれかに記載の電磁波吸収体。
【請求項５】
ミリ波帯以上の高周波数で磁気共鳴する磁性酸化鉄と、樹脂製バインダーによって形成された電磁波吸収体用組成物であって、
異方性磁界ＨAの値が異なる２種以上の前記磁性酸化鉄を含み、
印加される磁界強度が１６ｋＯｅから−１６ｋＯｅの間の磁気特性のヒステリシスループを微分した微分曲線が１つの極値を有することを特徴とする電磁波吸収体用組成物。
【請求項６】
前記電磁波吸収層に含まれる２種以上の前記磁性酸化鉄が、主とする元素構成が同一であるとともに置換元素が互いに異なる、請求項５に記載の電磁波吸収体用組成物。
【請求項７】
前記磁性酸化鉄が、ストロンチウムフェライト磁性酸化鉄、イプシロン磁性酸化鉄のいずれかである、請求項５または６に記載の電磁波吸収体用組成物。
【請求項８】
請求項５〜７のいずれかに記載の電磁波吸収体用組成物を用いて形成されたことを特徴とする建築部材。
【請求項９】
請求項５〜７のいずれかに記載の電磁波吸収体用組成物による被覆層に少なくとも一部が覆われたことを特徴とする電子機器。
【発明の詳細な説明】
【技術分野】
【０００１】
本開示は、電磁波を吸収する電磁波吸収体に関し、特に、ミリ波帯と称される数十ギガヘルツ（ＧＨｚ）から数百ギガヘルツ（ＧＨｚ）の周波数帯域、さらには３テラヘルツ（ＴＨｚ）までの高い周波数帯域において、吸収する電磁波の周波数に所定の帯域幅を有する電磁波吸収体、および、電磁波吸収体用組成物に関する。
【背景技術】
【０００２】
携帯電話などの移動体通信や無線ＬＡＮ、料金自動収受システム（ＥＴＣ）などでは、数ギガヘルツ（ＧＨｚ）の周波数帯域を持つセンチメートル波と呼ばれる電磁波が用いられている。【０００３】
このようなセンチメール波を吸収する電磁波吸収シートとして、ゴム状電磁波吸収シートと段ボールなどの紙状シート材とを積層した積層体シートが提案されている（特許文献１参照）。また、異方性黒鉛とバインダーとを含む薄型シートを交互に積層してその厚さを調整することで、電磁波入射方向に関係なく電磁波吸収特性を安定させた電磁波吸収シートが提案されている（特許文献２参照）。【０００４】
さらに、より高い周波数帯域の電磁波を吸収できるようにすることを目的として、偏平状の軟磁性粒子の長手方向をシートの面方向に揃えることで、２０ギガヘルツ以上の周波数帯域の電磁波を吸収可能な電磁波吸収シートが提案されている（特許文献３参照）。【０００５】
また、イプシロン磁性酸化鉄（ε−Ｆｅ2Ｏ3）結晶を磁性相に持つ粒子の充填構造を有する電磁波吸収体が、２５〜１００ギガヘルツの範囲で電磁波吸収性能を発揮することが知られている(特許文献４参照)。
【先行技術文献】
【特許文献】
【０００６】
【特許文献１】特開２０１１−２３３８３４号公報
【特許文献２】特開２００６−  ８０３５２号公報
【特許文献３】特開２０１５−１９８１６３号公報
【特許文献４】特開２００８−  ６０４８４号公報
【発明の概要】
【発明が解決しようとする課題】
【０００７】
近年では、送信するデータのさらなる大容量化を可能とするために、６０ギガヘルツの周波数を用いた無線通信が計画され、また、極めて狭い指向性を活用する車載レーダー機器として数十ギガヘルツ以上のいわゆるミリ波帯域（３０〜３００ギガヘルツ）の周波数を有するミリ波レーザーの利用が進められている。さらに、ミリ波帯域を超えた高い周波数帯域の電磁波として、テラヘルツ（ＴＨｚ）オーダーの周波数を有する電磁波を利用する技術の研究も進んでいる。【０００８】
しかし、電磁波利用技術の一つであり漏洩電磁波を防止するためなどに不可欠な電磁波吸収体としては、６０ＧＨｚ前後のいわゆるミリ波帯域の特定の周波数の電磁波を吸収する電磁波吸収体は提案されているものの、ミリ波帯域からさらに高い周波数帯域において、吸収する電磁波が所定の広い帯域幅を有する電磁波吸収体は実現されていない。【０００９】
本開示は、上記従来の課題を解決し、ミリ波帯域以上の高い周波数帯域において、所定の広い帯域幅の電磁波を良好に吸収することができる電磁波吸収体と、電磁波吸収体用組成物を実現することを目的とする。
【課題を解決するための手段】
【００１０】
上記課題を解決するため本願で開示する電磁波吸収体は、ミリ波帯以上の高周波数で磁気共鳴する磁性酸化鉄と、樹脂製バインダーを含む電磁波吸収層により形成された電磁波吸収体であって、異方性磁界ＨAの値が異なる２種以上の前記磁性酸化鉄を含み、印加される磁界強度が１６ｋＯｅから−１６ｋＯｅの間の磁気特性のヒステリシスループを微分した微分曲線が１つの極値を有することを特徴とする。【００１１】
また、本願で開示する電磁波吸収体用組成物は、ミリ波帯以上の高周波数で磁気共鳴する磁性酸化鉄と、樹脂製バインダーによって形成された電磁波吸収体用組成物であって、異方性磁界ＨAの値が異なる２種以上の前記磁性酸化鉄を含み、印加される磁界強度が１６ｋＯｅから−１６ｋＯｅの間の磁気特性のヒステリシスループを微分した微分曲線が１つの極値を有することを特徴とする。
【発明の効果】
【００１２】
本願で開示する電磁波吸収体、および、電磁波吸収体用組成物は、いずれも電磁波吸収物質として、ミリ波帯以上の高周波数で磁気共鳴する異方性磁界ＨAの値が異なる２種以上の磁性酸化鉄を有し、印加される磁界強度が１６ｋＯｅから−１６ｋＯｅの間の磁気特性のヒステリシスループを微分した微分曲線が１つの極値を有する。このため、数十ギガヘルツ以上の高い周波数帯域の電磁波を、所定の広い帯域幅に渡って良好に吸収することができる。
【図面の簡単な説明】
【００１３】
【図１】本実施形態にかかるシート状の電磁波吸収体である電磁波吸収シートの構成を説明する断面構成図である。
【図２】Ｆｅサイトの一部を置換したイプシロン磁性酸化鉄の電磁波吸収特性を説明する図である。
【図３】イプシロン磁性酸化鉄の保磁力と吸収される電磁波の周波数との関係を示す図である。
【図４】ストロンチウムフェライト磁性酸化鉄磁性酸化鉄の保磁力と吸収される電磁波の周波数との関係を示す図である。
【図５】本実施形態にかかる電磁波吸収シートを構成する電磁波吸収層の第１の構成例における、磁気特性のヒステリシスループとこれを微分した微分曲線とを示す図である。
【図６】本実施形態にかかる電磁波吸収シートを構成する電磁波吸収層の第２の構成例における、磁気特性のヒステリシスループとこれを微分した微分曲線とを示す図である。
【図７】本実施形態にかかる電磁波吸収シートを構成する電磁波吸収層の第３の構成例における、磁気特性のヒステリシスループとこれを微分した微分曲線とを示す図である。
【図８】本実施形態にかかる電磁波吸収シートを構成する電磁波吸収層の第４の構成例における、磁気特性のヒステリシスループとこれを微分した微分曲線とを示す図である。
【図９】本実施形態にかかる電磁波吸収シートを構成する電磁波吸収層の第５の構成例における、磁気特性のヒステリシスループとこれを微分した微分曲線とを示す図である。
【図１０】本実施形態にかかる電磁波吸収シートを構成する電磁波吸収層の第６の構成例における、磁気特性のヒステリシスループとこれを微分した微分曲線とを示す図である。
【図１１】本実施形態にかかる電磁波吸収シートを構成する電磁波吸収層の第６の構成例における、吸収周波数と透過減衰量とを示す図である。
【発明を実施するための形態】
【００１４】
本願で開示する電磁波吸収体は、ミリ波帯以上の高周波数で磁気共鳴する磁性酸化鉄と、樹脂製バインダーを含む電磁波吸収層により形成された電磁波吸収体であって、異方性磁界ＨAの値が異なる２種以上の前記磁性酸化鉄を含み、印加される磁界強度が１６ｋＯｅから−１６ｋＯｅの間の磁気特性のヒステリシスループを微分した微分曲線が１つの極値を有する。
【００１５】
このようにすることで、本願で開示する電磁波吸収体は、電磁波を吸収する部材である磁性酸化鉄の共鳴周波数、すなわち、当該磁性酸化鉄によって吸収される電磁波の周波数が定まる異方性磁界ＨAの値が異なる２種以上の磁性酸化鉄が含まれることで、それぞれの磁性酸化鉄で吸収される電磁波のピーク周波数が複数存在する。一方で、１６ｋＯｅから−１６ｋＯｅの間の磁気特性のヒステリシスループを微分した微分曲線が１つの極値を有するため、電磁波吸収体全体として吸収する電磁波の周波数特性は１つのピークを持った形状となる。このため、高い電磁波吸収特性を有すると同時に、磁性酸化鉄を１種のみ用いた場合に比べて吸収される電磁波の周波数帯域が広い幅を有した電磁波吸収体を得ることができる。
【００１６】
なお、本願で開示する発明において、「ヒステリシスループを微分した微分曲線が１つの極値を有する」とは、微分曲線が極値、すなわち、変曲点を、１つのみ有するものを示し、極値（変曲点）が２つ以上ある場合は含まれない。
【００１７】
本願で開示する電磁波吸収体において、前記電磁波吸収層に含まれる２種以上の前記磁性酸化鉄が、主とする元素構成が同一であるとともに置換元素が互いに異なることが好ましい。このようにすることで、吸収する電磁波の周波数は異なるものの粒径や形状などが類似した特性を有する電磁波吸収材料を用いて、分散性などが優れたより均一化された特性を有する電磁波吸収体を得ることができ、２種以上の磁性酸化鉄を用いても、容易に磁気特性のヒステリシスループを微分した微分曲線が１つの極値を持つようにすることができる。
【００１８】
なお、前記磁性酸化鉄が、ストロンチウムフェライト磁性酸化鉄、イプシロン磁性酸化鉄のいずれかであることが好ましい。
【００１９】
さらに、前記電磁波吸収層が平面視したときの大きさに対して厚さが薄く形成され全体としてシート状と形成されることが好ましい。このようにすることで、本願で開示する電磁波吸収体を取り扱いが容易な電磁波吸収シートとして活用できる。
【００２０】
また、本願で開示する電磁波吸収体用組成物は、ミリ波帯以上の高周波数で磁気共鳴する磁性酸化鉄と、樹脂製バインダーによって形成された電磁波吸収体用組成物であって、異方性磁界ＨAの値が異なる２種以上の前記磁性酸化鉄を含み、印加される磁界強度が１６ｋＯｅから−１６ｋＯｅの間の磁気特性のヒステリシスループを微分した微分曲線が１つの極値を有する。
【００２１】
このようにすることで、本願で開示する電磁波吸収体用組成物は、高い電磁波吸収特性を有すると同時に、吸収される電磁波の周波数帯域が所定の広い幅を有した電磁波吸収体を形成することができる。
【００２２】
本願で開示する電磁波吸収体用組成物において、前記電磁波吸収層に含まれる２種以上の前記磁性酸化鉄が、主とする元素構成が同一であるとともに置換元素が互いに異なることが好ましい。このようにすることで、特性がより均一化された電磁波吸収体用組成物を得ることができ、２種以上の磁性酸化鉄を用いても、容易に磁気特性のヒステリシスループを微分した微分曲線が１つの極値を持つようにすることができる。
【００２３】
また、前記磁性酸化鉄が、ストロンチウムフェライト磁性酸化鉄、イプシロン磁性酸化鉄のいずれかであることが好ましい。
【００２４】
さらに、本願で開示する電磁波吸収体用組成物を用いて形成された建築部材、電子機器は、いずれも上述の電磁波吸収体用組成物が有する、高く、かつ、吸収される周波数帯域が広いという優れた電磁波吸収特性を備えた、建築部材、電子機器とすることができる。
【００２５】
以下、本願で開示する電磁波吸収体と電磁波吸収体用組成物について、図面を参照して説明する。
【００２６】
（第１の実施形態）
本願で開示する電磁波吸収体の第１の実施形態として、粒子状の磁性酸化鉄と樹脂製のバインダーを含んだ電磁波吸収層がその平面視したときの大きさに対して厚さが小さく形成され、全体としてシート状に構成された、いわゆる透過型の電磁波吸収シートを例示して説明する。
【００２７】
［シート構成］
図１は、本実施形態で説明する電磁波吸収体としての電磁波吸収シートの構成を示す断面図である。
【００２８】
図１では、電磁波吸収性組成物を基材としての樹脂シート２上に塗布、乾燥を行って電磁波吸収シート１を成型した状態を示している。
【００２９】
なお、図１は、本実施形態にかかる電磁波吸収シートの構成を理解しやすくするために記載された図であり、図中に示された部材の大きさや厚みについて現実に即して表されたものではない。
【００３０】
本実施形態で例示する電磁波吸収シートは、異方性磁界ＨAの値が異なる２種類の磁性酸化鉄１ａ1、１ａ2と樹脂製のバインダー１ｂとを含んだ電磁波吸収層１として形成されている。
【００３１】
図１に示す本実施形態にかかる電磁波吸収シートでは、電磁波吸収層１に含まれる２つの磁性酸化鉄１ａ1、１ａ2は異方性磁界ＨAの値が異なり、磁性酸化鉄１ａ1と磁性酸化鉄１ａ2の保磁力が異なる。磁性酸化鉄が磁気共鳴することによって吸収する電磁波の周波数は保磁力の値によって異なるため、本実施形態の電磁波吸収シートでは、それぞれの磁性酸化鉄１ａ1、１ａ2が異なる周波数の電磁波を吸収する。一方、電磁波吸収シート全体としての電磁波吸収特性は、外部から印加される磁界に対する磁気特性であるヒステリシスループを微分した微分曲線が1つの極値を有する。このことは、電磁波の周波数に対する吸収特性が、所定の周波数にピークを有する1つの山型のものとして現れることを意味する。
【００３２】
本実施形態にかかる電磁波吸収シートでは、このように電磁波吸収材料として含まれる異方性磁界ＨAの値が異なる磁性酸化鉄がそれぞれ異なる周波数の電磁波を吸収するため、１種類の磁性酸化鉄のみが含まれている電磁波吸収シートに比べて吸収される電磁波の周波数帯域が広がる。一方で、電磁波吸収シート全体の磁気特性を示すヒステリシスループを微分した微分曲線が１つの極値を有し、吸収される電磁波の周波数特性が１つの山型として表されるため、この周波数特性が２つの山を有する場合、すなわち、それぞれの磁性酸化鉄が吸収する電磁波の周波数が離れていてヒステリシスループを微分した微分曲線が２つの極大値と１つの極小値とを有する場合と比較して、電磁波吸収特性のピークを高く維持することができる。このため、本実施形態にかかる電磁波吸収シートでは、高い電磁波吸収特性と幅広い吸収周波数帯域とを両立することができる。
【００３３】
なお、図１では、電磁波吸収層１に含まれる磁性酸化鉄が２種類の場合を図示しているが、後述するように、本実施形態にかかる電磁波吸収シートにおいて、電磁波吸収層１に含まれる磁性酸化鉄は、３種類以上であってもかまわない。
【００３４】
また、本実施形態にかかる電磁波吸収シートにおいて、電磁波吸収層１に含まれる磁性酸化鉄の異方性磁界ＨAの値が異なるとともに、磁気特性のヒステリシスループを微分した微分曲線が１つの極値を有している状態については、具体例を示して後述する。
【００３５】
［磁性酸化鉄］
本実施形態にかかる電磁波吸収シートでは、粒子状の磁性酸化鉄として、イプシロン磁性酸化鉄を用いている。
【００３６】
イプシロン磁性酸化鉄（ε−Ｆｅ2Ｏ3）は、酸化第二鉄（Ｆｅ2Ｏ3）において、アルファ相（α−Ｆｅ2Ｏ3）とガンマ相（γ−Ｆｅ2Ｏ3）との間に現れる相であり、逆ミセル法とゾルーゲル法とを組み合わせたナノ微粒子合成方法によって単相の状態で得られるようになった磁性材料である。
【００３７】
イプシロン磁性酸化鉄は、数ｎｍから数十ｎｍの微細粒子でありながら常温で約２０ｋＯｅという金属酸化物として最大の保磁力を備え、さらに、歳差運動に基づくジャイロ磁気効果による自然共鳴が数十ギガヘルツ以上のいわゆるミリ波帯の周波数帯域で生じるため、ミリ波帯域の電磁波を吸収する電磁波吸収材料として用いることができる。
【００３８】
さらに、イプシロン磁性酸化鉄は、結晶のＦｅサイトの一部をアルミニウム（Ａｌ）、ガリウム（Ｇａ）、ロジウム（Ｒｈ）、インジウム（Ｉｎ）などの３価の金属元素と置換された結晶とすることで、磁気共鳴周波数、すなわち、電磁波吸収材料として用いられる場合に吸収する電磁波の周波数を異ならせることができる。
【００３９】
図２は、Ｆｅサイトと置換する金属元素を異ならせた場合の、イプシロン磁性酸化鉄の保磁力Ｈｃと自然共鳴周波数ｆとの関係を示している。なお、自然共鳴周波数ｆは、吸収する電磁波の周波数と一致する。
【００４０】
図２から、Ｆｅサイトの一部が置換されたイプシロン磁性酸化鉄は、置換された金属元素の種類と置換された量によって、自然共鳴周波数が異なることがわかる。また、自然共鳴周波数の値が高くなるほど、当該イプシロン磁性酸化鉄の保磁力が大きくなっていることがわかる。
【００４１】
より具体的には、ガリウム置換のイプシロン磁性酸化鉄、すなわちε−ＧａxＦｅ2-xＯ3の場合には、置換量「ｘ」を調整することで３０ギガヘルツから１５０ギガヘルツ程度までの周波数帯域で吸収のピークを有し、アルミニウム置換のイプシロン磁性酸化鉄、すなわちε−ＡｌxＦｅ2-xＯ3の場合には、置換量「ｘ」を調整することで１００ギガヘルツから１９０ギガヘルツ程度の周波数帯域で吸収のピークを有する。このため、電磁波吸収シートで吸収したい周波数の自然共鳴周波数となるように、イプシロン磁性酸化鉄のＦｅサイトと置換する元素の種類を決め、Ｆｅとの置換量を調整することで、吸収される電磁波の周波数を所望の値とすることができる。さらに、置換する金属をロジウムとしたイプシロン磁性酸化鉄、すなわちε−ＲｈxＦｅ2-xＯ3の場合には、１８０ギガヘルツからそれ以上と、吸収する電磁波の周波数帯域をより高い方向にシフトすることが可能である。
【００４２】
イプシロン磁性酸化鉄は、一部のＦｅサイトが金属置換されたものを含めて入手することが可能である。イプシロン磁性酸化鉄は、平均粒径が約３０ｎｍ程度の略球形または短いロッド形状（棒状）をした粒子として入手することができる。
【００４３】
なお、本実施形態にかかる電磁波吸収シートに用いられる磁性酸化鉄としては、上述したイプシロン磁性酸化鉄の他に、ストロンチウムフェライト磁性酸化鉄、または、Ｍ型フェライトを使用することができる。
【００４４】
ストロンチウムフェライト磁性酸化鉄は、６０ＧＨｚ帯の無線ＬＡＮに対応した電磁波吸収体を設計するために、ＳｒＦｅ12Ｏ19にＡｌを添加した系であり、電磁波吸収シートでは、Ａｌを添加することによって、電磁波吸収を示す周波数が高周波側にシフトする。これは、異方性磁界ＨAの値の増加に対応していると考えられる。
【００４５】
Ｍ型フェライトは、電磁波吸収に関係する複素透磁率の虚部（μｒ’’）が、磁性体を高周波で磁化した際に共鳴を起こす周波数において高くなることに着目して、自然共鳴周波数ｆは材料の持つ異方性磁界ＨAと比例関係にあるため、異方性磁界ＨAの高い材料ほど自然共鳴周波数ｆの値は高くなる。Ｍ型フェライトであるＢａＦｅ12Ｏ19の自然共鳴周波数ｆは、そのＨAの値が、１．３５ＭＡ／ｍから４８ＧＨｚと計算され、高いＧＨｚ帯域の電磁波を吸収することができる。また、Ｆｅ3+の一部を（ＴｉＭｎ）3+やＡｌ3+などで置換することで、異方性磁界ＨAの値を制御することで自然共鳴周波数ｆを５〜１５０ＧＨｚの範囲で制御することができる。
【００４６】
このように、磁性酸化鉄として、イプシロン磁性酸化鉄、Ｍ型フェライト、ストロンチウムフェライト磁性酸化鉄を用いることによって、それぞれの磁性酸化鉄の異方性磁界（ＨA）の値を制御することができ、結果として、これらの磁性酸化鉄を電磁波吸収層１に含む電磁波吸収シートで吸収される電磁波の周波数を変化させることができる。
【００４７】
ここで、本実施形態にかかる電磁波吸収シートにおいて電磁波吸収材料として用いられるイプシロン磁性酸化鉄とストロンチウムフェライト磁性酸化鉄とについて、それぞれが有する保磁力と吸収する電磁波の周波数との関係について測定した結果を説明する。
【００４８】
図３は、イプシロン磁性酸化鉄についての保磁力と吸収される電磁波の周波数との関係を示す図である。
【００４９】
図３では、置換元素の種類や置換量が異なるイプシロン磁性酸化鉄に対し、それぞれについて測定された保磁力（Ｈｃ）の値（Ｏｅ）と吸収される電磁波の周波数のピーク値（ＧＨｚ）とをプロットしている。図３に示すように、各種イプシロン磁性酸化鉄の保磁力と吸収周波数との間には、図３中符号３１で示すように明らかな線形関係が認められる。
【００５０】
また、図４は、ストロンチウムフェライト磁性酸化鉄についての保磁力と吸収される電磁波の周波数との関係を示している。
【００５１】
図４では、アルミ（Ａｌ）置換量が異なるストロンチウムフェライト磁性酸化鉄に対して、それぞれについて測定された保磁力（Ｈｃ）の値（Ｏｅ）と吸収される電磁波の周波数のピーク値（ＧＨｚ）とをプロットしている。サンプル数が少ないものの、ストロンチウムフェライト磁性酸化鉄においても、各種ストロンチウムフェライト磁性酸化鉄の保磁力と吸収周波数との間には、図４中符号４１で示すような線形関係が認められる。
【００５２】
これらのことから、磁性酸化鉄の保磁力と当該磁性酸化鉄が吸収する電磁波の周波数との間には強い相関性があり、電磁波吸収材料として用いられる磁性酸化鉄の保磁力を異ならせることで、吸収する電磁波の周波数を制御することができることがわかる。
【００５３】
なお、図３と図４との比較において、例えば吸収される電磁波の周波数が７５ＧＨｚであった場合に、イプシロン磁性酸化鉄の保磁力が約７５００Ｏｅに対して、ストロンチウムフェライト磁性酸化鉄の保磁力は約２５００Ｏｅと小さい。この保磁力の大きさの差は、それぞれの部材の電磁波吸収特性に関係し、イプシロン磁性酸化鉄はストロンチウムフェライト磁性酸化鉄に比べて、電磁波の吸収能力がより高いことを表している。
【００５４】
［電磁波吸収層］
本実施形態にかかる電磁波吸収シートにおいて、電磁波吸収層１では、磁性酸化鉄の粒子１ａ1、１ａ2が樹脂製のバインダー１ｂによって分散されていることで、シートとしての可撓性を備える。
【００５５】
電磁波吸収層１に用いられる樹脂製のバインダーとしては、エポキシ系樹脂、ポリエステル系樹脂、ポリウレタン系樹脂、アクリル系樹脂、フェノール系樹脂、メラミン系樹脂、ゴム系樹脂などの樹脂材料を用いることができる。
【００５６】
より具体的には、エポキシ系樹脂として、ビスフェノールＡの両末端の水酸基をエポキシ化した化合物を用いることができる。また、ポリウレタン系樹脂として、ポリエステル系ウレタン樹脂、ポリエーテル系ウレタン樹脂、ポリカーボネート系ウレタン樹脂、エポキシ系ウレタン樹脂などを用いることができる。アクリル系の樹脂としては、メタアクリル系樹脂で、アルキル基の炭素数が２〜１８の範囲にあるアクリル酸アルキルエステルおよび／またはメタクリル酸アルキルエステルと、官能基含有モノマーと、必要に応じてこれらと共重合可能な他の改質用モノマーとを共重合させることにより得られる官能基含有メタアクリルポリマーなどを用いることができる。
【００５７】
また、ゴム系樹脂として、スチレン系の熱可塑性エラストマーであるＳＩＳ（スチレン−イソブレンブロック共重合体）やＳＢＳ（スチレン−ブタジエンブロック共重合体）、石油系合成ゴムであるＥＰＤＭ（エチレン・プロピレン・ジエン・ゴム）、その他アクリルゴムやシリコーンゴムなどのゴム系材料をバインダーとして利用することができる。
【００５８】
なお、電磁波吸収体を成型体として形成するために熱可塑性樹脂として耐熱性のある高融点の熱可塑性樹脂を用いる場合、６Ｔナイロン（６ＴＰＡ）、９Ｔナイロン（９ＴＰＡ）、１０Ｔナイロン（１０ＴＰＡ）、１２Ｔナイロン（１２ＴＰＡ）、ＭＸＤ６ナイロン（ＭＸＤＰＡ）等の芳香族ポリアミド及びこれらのアロイ材料、ポリフェニレンサルファイド（ＰＰＳ）、液晶ポリマー（ＬＣＰ）、ポリエーテルエーテルケトン（ＰＥＥＫ）、ポリエーテルイミド（ＰＥＩ）、ポリフェニルスルホン（ＰＰＳＵ）等を用いることができる。
【００５９】
また、環境に配慮する観点から、バインダーとして用いられる樹脂としては、ハロゲンを含まないハロゲンフリーのものを用いることが好ましい。これらの樹脂材料は、樹脂シートのバインダー材料として一般的なものであるため容易に入手することができる。
【００６０】
なお、本明細書において可撓性を有するとは、電磁波吸収層が、一定程度湾曲させることができる状態、すなわち、シートを丸めて元に戻したときに破断などの塑性変形が生じずに平面状のシートに復帰する状態を示している。
【００６１】
本実施形態にかかる電磁波吸収シートの電磁波吸収層は、電磁波吸収材料としてイプシロン磁性酸化鉄を用いるが、イプシロン磁性酸化鉄は上述のように粒径が数ｎｍから数十ｎｍの微細なナノ粒子であるため、電磁波吸収層の形成時にバインダー内に良好に分散させることが重要となる。このため、電磁波吸収層に、フェニルホスホン酸、フェニルホスホン酸ジクロリド等のアリールスルホン酸、メチルホスホン酸、エチルホスホン酸、オクチルホスホン酸、プロピルホスホン酸などのアルキルホスホン酸、あるいは、ヒドロキシエタンジホスホン酸、ニトロトリスメチレンホスホン酸などの多官能ホスホン酸などのリン酸化合物を含んでいる。これらのリン酸化合物は、難燃性を有するとともに、微細な磁性酸化鉄粉の分散剤として機能するため、バインダー内のイプシロン磁性酸化鉄粒子を、良好に分散させることができる。
【００６２】
より具体的に、分散剤としては、和光純薬工業株式会社製、または、日産化学工業株式会社製のフェニルホスホン酸（ＰＰＡ）、城北化学工業株式会社製の酸化リン酸エステル「ＪＰ−５０２」（製品名）などを使用することができる。
【００６３】
なお、電磁波吸収層の組成としては、一例として、イプシロン磁性酸化鉄粉１００部に対して、樹脂製バインダーが２〜５０部、リン酸化合物の含有量が０．１〜１５部とすることができる。樹脂製バインダーが２部より少ないと、磁性酸化鉄を良好に分散させることができない。また磁性体層としてシート状の形状を維持できなくなる。５０部より多いと、電磁波吸収層の中で磁性酸化鉄の体積含率が小さくなり、透磁率が低くなるため電磁波吸収の効果が小さくなる。
【００６４】
リン酸化合物の含有量が０．１部より少ないと、樹脂製バインダーを用いて磁性酸化鉄を良好に分散させることができない。１５部より多いと、磁性酸化鉄を良好に分散させる効果が飽和する。電磁波吸収層の中で磁性酸化鉄の体積含率が小さくなり、透磁率が低くなるため電磁波吸収の効果が小さくなる。
【００６５】
［電磁波吸収シートの製造方法］
ここで、本実施形態にかかる電磁波吸収シートの製造方法について説明する。
【００６６】
本実施形態の電磁波吸収シートは、例えば、少なくとも磁性酸化鉄粉と樹脂製バインダーとを含んだ磁性塗料を作製してこれを所定の厚さで塗布し、乾燥させた後にカレンダ処理することによって形成することができる。
【００６７】
また、磁性塗料成分として、少なくとも磁性酸化鉄粉と、分散剤であるリン酸化合物と、バインダー樹脂とを高速攪拌機で高速混合して混合物を調製し、その後、得られた混合物をサンドミルで分散処理することでも磁性塗料を得ることができる。
【００６８】
このようにして作製された磁性塗料を用いて、電磁波吸収シートを作製する。
【００６９】
電磁波吸収シートを作製する場合には、図１に示したように、樹脂製のシート２の上に上記作製した磁性塗料を塗布する。樹脂シート２としては、一例として、シリコンコートによって表面に剥離処理をされた、厚さ３８μｍのポリエチレンテレフタレート（ＰＥＴ）のシートを用いることができる。この樹脂シート２の上に、テーブルコータ法やバーコータ法などの塗布方法を用いて、磁性塗料を塗布する。
【００７０】
その後、ｗｅｔ状態の磁性塗料を乾燥し、さらにカレンダ処理を行って、支持体上に電磁波吸収シートを形成できる。電磁波吸収シートの厚さは、塗布厚やカレンダ処理の条件等によって制御することができる。カレンダ処理が行われた後の電磁波吸収シート１を樹脂シート２から剥離させて、所望の厚さの電磁波吸収シート１を得る。
【００７１】
なお、カレンダ処理は必要に応じて行えばよく、磁性塗料を乾燥させた状態で磁性酸化鉄粉の体積含率が所定の範囲内となっている場合には、カレンダ処理を行わなくても構わない。
【００７２】
また、少なくとも磁性酸化鉄粉とゴムなどの樹脂製バインダーとを含んだ磁性コンパウンドを作製して、これを所定の厚さで成型し、架橋させることによって電磁波吸収シートの電磁波吸収層を形成することができる。
【００７３】
具体的には先ず、磁性コンパウンドを作製する。磁性コンパウンドは、磁性酸化鉄粉と分散剤、樹脂製バインダーを混練することによって得ることができる。混練物は、一例として、加圧式の回分式ニーダで混練することにより得られる。なお、このとき、必要に応じて架橋剤を配合することができる。
【００７４】
得られた磁性コンパウンドを、一例として油圧プレス機などを用いて１５０℃の温度でシート状に架橋・成型プレスする。その後、恒温槽内において２次架橋処理を施し電磁波吸収層を形成できる。
【００７５】
なお、成型は上述したプレス成型の他に、押出成型、射出成型によって行うことができる。具体的には、磁性酸化鉄粉と、バインダーと、必要に応じて分散剤などを予め加圧式ニーダやエクストルーダー、ロールミルなどでブレンドし、ブレンドされたこれら材料を押出成型機の樹脂供給口から可塑性シリンダ内に供給する。なお、押出成型機としては、可塑性シリンダと、可塑性シリンダの先端に設けられたダイと、可塑性シリンダ内に回転自在に配設されたスクリューと、スクリューを駆動させる駆動機構とを備えた通常の押出成型機を用いることができる。押出成型機のバンドヒータによって可塑化された溶融材料が、スクリューの回転によって前方に送られて先端からシート状に押し出すことで所定の厚さの電磁波吸収層を得ることができる。
【００７６】
また磁性酸化鉄粉と、分散剤、バインダーを必要に応じて予めブレンドし、ブレンドされたこれら材料を射出成型機の樹脂供給口から可塑性シリンダ内に供給し、可塑化シリンダ内においてスクリューで溶融混練の後、射出成型機の先端に接続した金型に溶融樹脂を射出することで、成型体を形成することができる。
【００７７】
［ベースフィルム、接着層］
図示は省略するが、本実施形態にかかる電磁波吸収シートは、電磁波吸収層１をベースフィルム上に形成することができる。
【００７８】
形成した電磁波吸収層１の厚みが薄く電磁波吸収シート１としての所定の強度が得られない場合には、電磁波吸収層１背面側に樹脂製の基材であるベースフィルムを積層することが好ましい。
【００７９】
なお、ベースフィルムとしては、ＰＥＴフィルムなどの各種の樹脂製フィルム、ゴム、和紙などの紙部材を用いて構成することができる。ベースフィルムの材料や厚みは、本実施形態にかかる電磁波吸収シートにおいて電磁波吸収特性には影響を与えないため、電磁波吸収シートの強度や取り扱いの容易性などの実用的な観点から、適切な材料で、かつ、適切な厚みを有するベースフィルムを選択することができる。
【００８０】
さらに、本実施形態にかかる電磁波吸収シートでは、電磁波吸収層１の背面側、または、ベースフィルムの電磁波吸収層１が形成されている側とは反対側の表面に、図示しない接着層を形成することができる。
【００８１】
接着層を設けることで、ベースフィルムの有無にかかわらず、電磁波吸収層１からなる電磁波吸収シートを、電気回路を収納する筐体の内面や、電気機器の内面または外面の所望の位置に容易に貼着することができる。特に、本実施形態の電磁波吸収シートは電磁波吸収層１が可撓性を有するものであるため、湾曲した曲面上にも容易に貼着することができ、電磁波吸収シートの取り扱い容易性が向上する。
【００８２】
接着層としては、粘着テープなどの粘着層として利用される公知の材料、アクリル系粘着剤、ゴム系粘着剤、シリコーン系粘着剤等を用いることができる。また被着体に対する粘着力の調節、糊残りの低減のために、粘着付与剤や架橋剤を用いることもできる。被着体に対する粘着力は５Ｎ／１０ｍｍ〜１２Ｎ／１０ｍｍが好ましい。粘着力が５Ｎ／１０ｍｍより小さいと、電磁波吸収シートが被着体から容易に剥がれてしまったり、ずれてしまったりすることがある。また、粘着力が１２Ｎ／１０ｍｍより大きいと、電磁波吸収シートを被着体から剥離しにくくなる。
【００８３】
また接着層の厚さは２０μｍ〜１００μｍが好ましい。接着層の厚さが２０μｍより薄いと、粘着力が小さくなり、電磁波吸収シートが被着体から容易に剥がれたり、ずれたりすることがある。接着層４の厚さが１００μｍより大きいと、電磁波吸収シートを被着体から剥離しにくくなる。また接着層の凝集力が小さい場合は、電磁波吸収シートを剥離した場合、被着体に糊残りが生じる場合がある。
【００８４】
なお、本願明細書において接着層とは、剥離不可能に貼着する接着層であるとともに、剥離可能な貼着を行う接着層であってもよい。
【００８５】
また、電磁波吸収シートを所定の面に貼着するにあたって、電磁波吸収シートが接着層を備えていることが必須の要件ではないことは言うまでもなく、電磁波吸収シートが配置される部材の側の表面に粘着性を備えることや、両面テープや接着剤を用いて所定の部位に電磁波吸収シートを貼着することができる。この点において、接着層は、本実施形態に示す電磁波吸収シートにおける必須の構成要件ではない。
【００８６】
［ヒステリシスループとこれを微分した微分曲線］
図５は、本実施形態にかかる電磁波吸収シートの電磁波吸収層の第１の構成例における、磁気特性のヒステリシスループとこれを微分した微分曲線とを示す図である。
【００８７】
なお、以下の各図で示すヒステリシスカーブは、所定の磁性酸化鉄を含む径が８ｍｍφ、厚さが２ｍｍの試料を作製し、東英工業株式会社製の振動試料型磁力計ＶＳＭ−Ｐ７（製品名）を用いて、印加磁界を１６ｋＯｅから−１６ｋＯｅの範囲で測定した。なお、測定の時定数Ｔｃは、０．０３ｓｅｃとしている。
【００８８】
図５に示すように、外部から強さが変化する磁界を印加していった際の磁性酸化鉄に残留する磁化の強さを示す磁化曲線５１は、いわゆるヒステリシスカーブを描く。ミリ波帯域である数十から数百ギガヘルツ、さらには、３テラヘルツまでの高い周波数で磁気共鳴を起こす磁性酸化鉄は、ジャイロ磁気共鳴型の磁性体であり保磁力が高いため、磁界強度が１６ｋＯｅから−１６ｋＯｅの間の磁気特性を測定した場合、磁性酸化鉄のヒステリシスカーブは斜めに傾斜した形となる。このとき、困難軸方向の磁化曲線で飽和磁界に達する印加磁界の値が磁性酸化鉄の異方性磁界ＨAの値であり、この値は、スピンが一つの方向に揃う印加磁界の強さを示している。
【００８９】
異方性磁界ＨAの値と、磁性体の自然磁気共鳴周波数ｆｒとの間には、下記式（１）のような関係が成り立つ。
【００９０】
ｆｒ＝ν／２π＊ＨA          （１）
ここで、νはジャイロ磁気定数で、磁性体の種類によって定まる値である。
【００９１】
このように、ジャイロ磁気共鳴型の磁性体では、異方性磁界ＨAの値と自然磁気共鳴周波数ｆｒとの間に比例関係が成り立つため、本実施形態の電磁波吸収層１では、異なる異方性磁界ＨAの値を有する異なった保磁力を持つ複数の磁性酸化鉄を電磁波吸収シートに含むことで、異なる周波数で磁気共鳴を起こして、当該周波数の電磁波を熱に変換して減衰させる。結果として、本実施形態にかかる電磁波吸収シートでは、それぞれの磁性酸化鉄で所定の周波数の電磁波を吸収することができ、電磁波吸収層に異なる異方性磁界ＨAの値を有する異なった保磁力を持つ複数の磁性酸化鉄を含むことで複数の周波数の電磁波を吸収することができる。
【００９２】
また、本実施形態にかかる電磁波吸収シートでは、電磁波吸収層１に異方性磁界ＨAの値が異なる２以上の磁性酸化鉄が含まれているとともに、電磁波吸収シートについて、外部から印加される磁界強度が１６ｋＯｅから−１６ｋＯｅの間の磁気特性のヒステリシスカーブ５１を微分した微分曲線５２が１つの極値を有する、すなわち、図５に示すような一つの頂上を有する山形となるようにしている。
【００９３】
図５に示す例では、電磁波遮蔽周波数（自然共鳴周波数）が７６ＧＨｚと７９ＧＨｚのイプシロン磁性酸化鉄を１：１の比率で混合し、下記の組成で磁性塗料を作製した。
【００９４】
磁性酸化鉄粉  イプシロン磁性酸化鉄                  １００部
（ピーク吸収波長７６ＧＨｚ：７９ＧＨｚ＝１：１）
分散剤        ＤＩＳＰＥＲＢＹＫ−１４２（商品名）    １５部
溶媒          メチルエチルケトン／トルエン（＝１／１混合溶剤）
９５部
なお、イプシロン磁性酸化鉄の保磁力は、ピーク吸収波長が７６ＧＨｚのものが７５４４Ｏｅ、ピーク吸収波長が７９ＧＨｚのものが７９４４Ｏｅであった。
【００９５】
この磁性塗料成分を径０．５ｍｍのジルコニアビーズを分散媒体とし、内容量が２Ｌのディスク型サンドミルで分散した。このようにして得た分散塗料を攪拌機で攪拌しながら、以下の材料を配合し、上記電磁波吸収シートの製造方法として説明した条件で分散して磁性塗料を得た。
【００９６】
磁性塗料成分                                        １００部
ポリウレタンバインダー（バイロンＵＲ８７００(商品名)）４６部
溶媒（希釈）  メチルエチルケトン／トルエン（＝１／１混合溶剤）
１２０部。
【００９７】
続いて、得られた磁性塗料を、シリコンコートにより剥離処理された厚さ３８μｍのポリエチレンテレフタレート（ＰＥＴ）のシート上に、バーコータを用いて塗布し、湿潤状態において８０℃で１４４０分乾燥後、厚さ４００μｍのシートを得た。こうして得られたシートに温度８０℃、圧力１５０ｋｇ／ｃｍでカレンダ処理を行い、厚さ３００μｍの電磁波吸収シートを得た。
【００９８】
この電磁波吸収シートは、図５に示すように、ヒステリシスカーブ５１の微分曲線５２は１つのピークを描く山型の形状として表され、測定対象の試料が、異なる２つの異方性磁界ＨAの値を有する磁性酸化物を含む一方で、異方性磁界ＨAの値、すなわち、吸収する電磁波の周波数を決める保磁力の差が４００Ｏｅと小さいために、電磁波吸収層全体としては１つのピーク波長を有する電磁波吸収特性を示すことがわかる。
【００９９】
なお、図５に示した電磁波吸収シートの第１の構成例の場合は、２つのイプシロン磁性酸化鉄の異方性磁界ＨAの値は７５４４Ｏｅと７９４４Ｏｅであり、電磁波遮蔽（吸収）周波数（７６ＧＨｚ、７９ＧＨｚ）の差が３ＧＨｚであった。発明者らの検討によれば、電磁波吸収層に含まれる磁性酸化鉄の遮蔽周波数の差が５ＧＨｚ以下であれば、図５に示す曲線５２のように、ヒステリシスカーブの微分曲線が１つの極値を有する形状、すなわち、一つの山型の形状となることが確認できた。一方、吸収波長の差が５ＧＨｚ以上の場合には、ヒステリシスループを微分した微分曲線が２つの山を有する双峰形状となり、２つのピークの中央部分の電磁波吸収特性が低下してしまうことがわかった。
【０１００】
次に、電磁波吸収材料としてストロンチウムフェライト磁性酸化鉄を用いた電磁波吸収シートの磁気特性について確認した。
【０１０１】
図６〜図１０は、いずれも、ストロンチウムフェライト磁性酸化鉄を用いた電磁波吸収シートの外部から印加される磁界強度が１６ｋＯｅから−１６ｋＯｅの間の磁気特性のヒステリシスカーブと、これを微分した微分曲線を示している。
【０１０２】
図６は、電磁波遮蔽周波数が７５ＧＨｚと７６ＧＨｚのストロンチウムフェライト磁性酸化鉄を含む電磁波吸収シートの第２の構成例の場合を示す。また、図７は、電磁波遮蔽周波数が７５ＧＨｚと７７ＧＨｚのストロンチウムフェライト磁性酸化鉄を含む電磁波吸収シートの第３の構成例の場合を示す。図８は、電磁波遮蔽周波数が７６ＧＨｚと７７ＧＨｚのストロンチウムフェライト磁性酸化鉄を含む電磁波吸収シートの第４の構成例の場合を示す。図９は、電磁波遮蔽周波数が７５ＧＨｚと７６ＧＨｚと７７ＧＨｚの３種類のストロンチウムフェライト磁性酸化鉄を含む電磁波吸収シートの第５の構成例の場合を示す。さらに、図１０は、電磁波遮蔽周波数が７６ＧＨｚ、８１ＧＨｚ、８６ＧＨｚ、９１ＧＨｚ、９６ＧＨｚの５種類のストロンチウムフェライト磁性酸化鉄を含む電磁波吸収シートの第６の構成例の場合を示す。
【０１０３】
なお、それぞれの電磁波吸収シートは、バインダーとしてシリコーンゴム製バインダーＫＥ−５１０−Ｕ（商品名：信越化学工業株式会社製）を用いて以下の材料を用いて作製した。
【０１０４】
磁性酸化鉄粉  ストロンチウムフェライト磁性酸化鉄    １００部
異なる遮蔽周波数の材料を同じ比率（１：１、１：１：１、
１：１：１：１：１）で混合
分散剤        ＤＩＳＰＥＲＢＹＫ−１４２（商品名）  １５部
溶媒          メチルエチルケトン／トルエン（＝１／１混合溶剤）
９５部。
【０１０５】
この磁性塗料成分を径０．５ｍｍのジルコニアビーズを分散媒体とし、内容量が２Ｌのディスク型サンドミルで分散した。このようにして得た分散塗料を攪拌機で攪拌しながら、以下の材料を配合し、上記電磁波吸収シートの製造方法として説明した条件で分散して磁性塗料を得た
磁性塗料成分                                        １００部
ポリウレタンバインダー（バイロンＵＲ８７００(商品名)）４６部
溶媒（希釈）  メチルエチルケトン／トルエン（＝１／１混合溶剤）
１２０部。
【０１０６】
続いて、得られた磁性塗料を、シリコンコートにより剥離処理された厚さ３８μｍのポリエチレンテレフタレート（ＰＥＴ）のシート上に、バーコータを用いて塗布し、湿潤状態において８０℃で１４４０分乾燥後、厚さ４００μｍのシートを得た。
【０１０７】
なお、異なる遮蔽周波数を有するストロンチウムフェライト磁性酸化鉄は、ストロンチウムフェライト磁性酸化鉄のストロンチウム元素をガリウムに置換する際の置換量を変化させて作製した。
【０１０８】
図６〜図１０に示すように、電磁波吸収材料としてストロンチウムフェライト磁性酸化鉄を用いた場合は、図５に示すイプシロン磁性酸化鉄を用いた場合と比較して、ヒステリシスループ（６１、７１、８１、９１、１０１）の幅が小さく、ストロンチウムフェライト磁性酸化鉄の保磁力がイプシロン磁性酸化鉄の保磁力と比較して小さいことが現れている。一方で、電磁波吸収シートの第２の構成から第５の構成のいずれにおいても、ヒステリシスループ（６１、７１、８１、９１、１０１）を微分した微分曲線（６２、７２、８２、９２、１０２）は、いずれも一つの山型となる形状が現れていて、微分曲線の極値が１つであることがわかる。
【０１０９】
このように、電磁波吸収材料としてストロンチウムフェライト磁性酸化鉄を用いた場合も、異方性磁界ＨAの値が異なる２つ以上の磁性酸化鉄を含む一方で、電磁波吸収層全体としては、ヒステリシスループの微分曲線が１つの極値を有するため、高い電磁波吸収特性と吸収波長帯域の幅広さとを両立できていることがわかる。
【０１１０】
特に幅広い吸収帯域の電磁波吸収特性を向上させるためには、多くの異なる遮蔽周波数の材料を組み合わせることで実現することができる。この場合、ヒステリシスカーブの微分曲線が１つの極値を有し、一つの山型の形状とするために、各遮蔽周波数の材料の遮蔽周波数の差が５ＧＨｚ以下とすることが好ましい。
【０１１１】
一例として図１０に示した、遮蔽周波数の差が５ＧＨｚの５種類の異なる遮蔽周波数を有するストロンチウムフェライト磁性酸化鉄を用いた電磁波吸収シートについて、周波数と透過減衰量の関係を測定した。
【０１１２】
図１１は、第６の構成例の電磁波吸収シートにおける、電磁波の周波数と透過減衰量との関係を示す図である。
【０１１３】
図１１に符号１１１として示すように、遮蔽周波数の差が５ＧＨｚの５種類の異なる遮蔽周波数を有するストロンチウムフェライト磁性酸化鉄を用いた場合、非常に幅広い吸収帯域で、１０ｄＢ以上の良好な透過減衰量を示すことが分かった。なお、データの図示等は省略するが、６種類以上の異なる遮蔽周波数を有するストロンチウムフェライト磁性酸化鉄を用いた電磁波吸収シートでも、各ストロンチウムフェライト磁性酸化鉄の遮蔽周波数の差が５ＧＨｚ以内であれば、幅広い吸収帯域での良好な透過減衰量を示すことが確認された。
【０１１４】
上記説明した、図５〜図１０に、ヒステリシスループとその微分曲線とを示す電磁波吸収シートの第１の構成から第６の構成において、いずれも電磁波吸収層に含まれる磁性酸化鉄の比率が同じ、すなわち、１：１、または、１：１：１、さらには、１：１：１：１：１とした場合を示した。しかし、本願実施形態にかかる電磁波吸収シートにおいて、電磁波吸収層に含まれる磁性酸化鉄の含有量は同じである場合には限られず、異なる割合で含まれていてもよい。発明者らが確認したところ、含まれる磁性酸化鉄の割合が同じ含有量（１：１、１：１：１、１：１：１：１：１）の場合にヒステリシスループの微分曲線が1つの極値を有する場合には、異なる異方性磁界（ＨA）の値を有する磁性酸化鉄の含有量が異なる場合でも、ヒステリシスループの微分曲線は一つの極値を有することが確認できた。さらに、図１１に示したとおり、異なる遮蔽周波数を有する5種類の磁性酸化鉄の割合が同じ含有量（１：１：１：１：１）の場合には、非常に幅広い吸収帯域で１０ｄＢ以上の良好な透過減衰量を示すことが分かった。
【０１１５】
なお、電磁波吸収層に含まれる磁性酸化鉄の含有量については、吸収する電磁波の周波数帯域を良好に広げるという観点からは、異なる異方性磁界（ＨA）の値を有する磁性酸化鉄の含有量はなるべく均等とすることが好ましい。
【０１１６】
このように、本実施形態にかかる電磁波吸収体としての電磁波吸収シートでは、電磁波吸収層に含まれる磁性酸化鉄の異方性磁界（ＨA）の値が異なる一方で磁気特性のヒステリシスループの微分曲線が一つの極値を有するため、磁性酸化鉄を一つのみ含む場合と比較して、より広い周波数帯域の電磁波に対して高い吸収特性を有するものとすることができる。また、本願で開示する電磁波吸収体は、平面視したときの大きさに対して厚さが小さなシート状とするだけではなく、電磁波吸収層を成型体として形成して所定の厚さを有したブロック形状とすることができる。
【０１１７】
なお、上記実施例では、一層の電磁波吸収層に異方性磁界（ＨA）の値が異なる２つ以上の磁性酸化鉄が含まれる例を示したが、異方性磁界（ＨA）の値が異なる磁性酸化鉄が２層以上の電磁波吸収層に分散して含まれていても、磁気特性のヒステリシスループの微分曲線が１つの極値を有することで、同様に、より広い周波数帯域の電磁波を良好に吸収することができる電磁波吸収体とすることができる。
【０１１８】
（第２の実施形態）
次に、本願で開示する電磁波吸収体用組成物について説明する。
【０１１９】
第２の実施形態として示す電磁波吸収体用組成物は、第１の実施形態で説明した電磁波吸収体である電磁波吸収シートを作製する際に用いられた磁性塗料を意味する。
【０１２０】
この磁性塗料は、樹脂製バインダー内に所定の異方性磁界（ＨA）の値を有することによって異なる保磁力をもった複数の磁性酸化物が含まれているものであるため、磁性塗料それ自体として、また、バルク状に固めた固形の電磁波吸収体として、それぞれ上述の電磁波吸収シートと同様の電磁波吸収特性を有する。また、電磁波吸収体全体としての磁気特性も、第１の実施形態で上述した電磁波吸収シートと同様に、ヒステリシスループの微分曲線が１つの極値を有する。
【０１２１】
磁性酸化鉄粒子と樹脂製バインダーを含む電磁波吸収体用組成物してとしての磁性塗料を用いて、複雑な表面形状の部材や、壁面、天井など、各種建築部材の広範囲の部分に磁性塗料の塗膜を形成して電磁波吸収特性を付与することができる。また、電磁波を発生するＩＣチップや発信器などの電子機器に磁性塗料を塗布して、これらの電子機器に電磁気吸収特性を有する被覆層を直接モールドすることも可能である。この結果、電磁波を発生する複雑な形状の機器全体を遮蔽することができる。また部屋全体を複数の周波数の電磁波から遮蔽することができる。
【０１２２】
複雑な表面形状の部材や、壁面、天井などの広範囲の部分に、本願で開示する電磁波吸収体用組成物を付与する方法としては、刷子などを用いて表面に塗布する方法、スプレーで吹き付ける方法などがある。
【０１２３】
この場合にも、電磁波吸収体用組成物で吸収される電磁波の周波数は、含まれる磁性酸化物の異方性磁界（ＨA）の値に応じたものとなり、磁性酸化鉄を一つのみ含む場合と比較して、より広い周波数帯域の電磁波を良好に吸収することができる。
【０１２４】
なお、電磁波吸収体用組成物は、所定の周波数の電磁波を吸収する部材として機能するほかに、微分曲線の極値部分以外の周波数の電磁波を選択的に透過させるフィルタとして機能させることができる。
【０１２５】
このように、本願で開示する電磁波吸収体は、シート状、ブロック形状、様々な形状のものとして実現することができる。また、本願で開示する電磁波吸収体用組成物を、上記例示した建築部材、電子機器をはじめとする他の部材や構成物に対して、塗布、注入、貼着、その他の方法によって供給することで、当該他の部材や構成物に良好な電磁波吸収特性を付与することができる。
【０１２６】
以上説明したように、本願で開示する電磁波吸収体、および、電磁波吸収体用組成物は、電磁波吸収層に異方性磁界ＨAの異なる２種以上の磁性酸化鉄を含むとともに、外部磁界を印加して得られる磁性特性のヒステリシスループを微分した微分曲線が１つの極値を有する。このため、本願で開示する電磁波吸収体、および、電磁波吸収体用組成物は、１種類の磁性酸化鉄を含んだ電磁波吸収層を有するものと比較して、吸収される電磁波の、広い周波数帯域と高い吸収特性とを実現することができる。
【０１２７】
なお、ヒステリシスループを測定するための外部磁界の強さを、１６ｋＯｅから−１６ｋＯｅとしているのは、少なくともこの範囲の外部磁界を印加することにより、良好なヒステリシスループが得られることを意味している。このため、印加される外部磁界の大きさを、その絶対値が１６ｋＯｅよりも大きくしても問題が無く、外部磁界の大きさが１６ｋＯｅから−１６ｋＯｅの範囲でのヒステリシスループを測定し、その微分曲線を求めれば良い。
【産業上の利用可能性】
【０１２８】
本願で開示する電磁波吸収体、電磁波吸収体用組成物は、ミリ波帯域以上の高い周波数帯域においてより広い周波数帯域の電磁波を良好に吸収する電磁波吸収部材として有用である。
【符号の説明】
【０１２９】
１                    電磁波吸収層
１ａ（１ａ1、１ａ2）  磁性酸化鉄粒子
１ｂ                  樹脂製バインダー
【図１】
2019235539.tif 000003
【図２】
2019235539.tif 000004
【図３】
2019235539.tif 000005
【図４】
2019235539.tif 000006
【図５】
2019235539.tif 000007
【図６】
2019235539.tif 000008
【図７】
2019235539.tif 000009
【図８】
2019235539.tif 000010
【図９】
2019235539.tif 000011
【図１０】
2019235539.tif 000012
【図１１】
2019235539.tif 000013
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
ミリ波帯以上の高周波数で磁気共鳴する磁性酸化鉄と、樹脂製バインダーを含む電磁波吸収層により形成された電磁波吸収体であって、
異方性磁界ＨAの値が異なる２種以上の前記磁性酸化鉄を含み、
印加される磁界強度が１６ｋＯｅから−１６ｋＯｅの間の磁気特性のヒステリシスループを微分した微分曲線が１つの極値を有することを特徴とする電磁波吸収体。
【請求項２】
前記電磁波吸収層に含まれる２種以上の前記磁性酸化鉄が、主とする元素構成が同一であるとともに置換元素が互いに異なる、請求項１に記載の電磁波吸収体。
【請求項３】
前記磁性酸化鉄が、ストロンチウムフェライト磁性酸化鉄、イプシロン磁性酸化鉄のいずれかである、請求項１または２に記載の電磁波吸収体。
【請求項４】
前記電磁波吸収層が平面視したときの大きさに対して厚さが薄く形成され全体としてシート状である、請求項１〜３のいずれかに記載の電磁波吸収体。
【請求項５】
ミリ波帯以上の高周波数で磁気共鳴する磁性酸化鉄と、樹脂製バインダーによって形成された電磁波吸収体用組成物であって、
異方性磁界ＨAの値が異なる２種以上の前記磁性酸化鉄を含み、
印加される磁界強度が１６ｋＯｅから−１６ｋＯｅの間の磁気特性のヒステリシスループを微分した微分曲線が１つの極値を有することを特徴とする電磁波吸収体用組成物。
【請求項６】
前記電磁波吸収層に含まれる２種以上の前記磁性酸化鉄が、主とする元素構成が同一であるとともに置換元素が互いに異なる、請求項５に記載の電磁波吸収体用組成物。
【請求項７】
前記磁性酸化鉄が、ストロンチウムフェライト磁性酸化鉄、イプシロン磁性酸化鉄のいずれかである、請求項５または６に記載の電磁波吸収体用組成物。
【請求項８】
請求項５〜７のいずれかに記載の電磁波吸収体用組成物を用いて形成されたことを特徴とする建築部材。
【請求項９】
請求項５〜７のいずれかに記載の電磁波吸収体用組成物による被覆層に少なくとも一部が覆われたことを特徴とする電子機器。
【手続補正２】
【補正対象書類名】明細書
【補正対象項目名】全文
【補正方法】変更
【補正の内容】
【発明の詳細な説明】
【技術分野】
【０００１】
本開示は、電磁波を吸収する電磁波吸収体に関し、特に、ミリ波帯と称される数十ギガヘルツ（ＧＨｚ）から数百ギガヘルツ（ＧＨｚ）の周波数帯域、さらには３テラヘルツ（ＴＨｚ）までの高い周波数帯域において、吸収する電磁波の周波数に所定の帯域幅を有する電磁波吸収体、および、電磁波吸収体用組成物に関する。
【背景技術】
【０００２】
携帯電話などの移動体通信や無線ＬＡＮ、料金自動収受システム（ＥＴＣ）などでは、数ギガヘルツ（ＧＨｚ）の周波数帯域を持つセンチメートル波と呼ばれる電磁波が用いられている。
【０００３】
このようなセンチメール波を吸収する電磁波吸収シートとして、ゴム状電磁波吸収シートと段ボールなどの紙状シート材とを積層した積層体シートが提案されている（特許文献１参照）。また、異方性黒鉛とバインダーとを含む薄型シートを交互に積層してその厚さを調整することで、電磁波入射方向に関係なく電磁波吸収特性を安定させた電磁波吸収シートが提案されている（特許文献２参照）。
【０００４】
さらに、より高い周波数帯域の電磁波を吸収できるようにすることを目的として、偏平状の軟磁性粒子の長手方向をシートの面方向に揃えることで、２０ギガヘルツ以上の周波数帯域の電磁波を吸収可能な電磁波吸収シートが提案されている（特許文献３参照）。
【０００５】
また、イプシロン磁性酸化鉄（ε−Ｆｅ2Ｏ3）結晶を磁性相に持つ粒子の充填構造を有する電磁波吸収体が、２５〜１００ギガヘルツの範囲で電磁波吸収性能を発揮することが知られている(特許文献４参照)。
【先行技術文献】
【特許文献】
【０００６】
【特許文献１】特開２０１１−２３３８３４号公報
【特許文献２】特開２００６−  ８０３５２号公報
【特許文献３】特開２０１５−１９８１６３号公報
【特許文献４】特開２００８−  ６０４８４号公報
【発明の概要】
【発明が解決しようとする課題】
【０００７】
近年では、送信するデータのさらなる大容量化を可能とするために、６０ギガヘルツの周波数を用いた無線通信が計画され、また、極めて狭い指向性を活用する車載レーダー機器として数十ギガヘルツ以上のいわゆるミリ波帯域（３０〜３００ギガヘルツ）の周波数を有するミリ波レーザーの利用が進められている。さらに、ミリ波帯域を超えた高い周波数帯域の電磁波として、テラヘルツ（ＴＨｚ）オーダーの周波数を有する電磁波を利用する技術の研究も進んでいる。
【０００８】
しかし、電磁波利用技術の一つであり漏洩電磁波を防止するためなどに不可欠な電磁波吸収体としては、６０ＧＨｚ前後のいわゆるミリ波帯域の特定の周波数の電磁波を吸収する電磁波吸収体は提案されているものの、ミリ波帯域からさらに高い周波数帯域において、吸収する電磁波が所定の広い帯域幅を有する電磁波吸収体は実現されていない。
【０００９】
本開示は、上記従来の課題を解決し、ミリ波帯域以上の高い周波数帯域において、所定の広い帯域幅の電磁波を良好に吸収することができる電磁波吸収体と、電磁波吸収体用組成物を実現することを目的とする。
【課題を解決するための手段】
【００１０】
上記課題を解決するため本願で開示する電磁波吸収体は、ミリ波帯以上の高周波数で磁気共鳴する磁性酸化鉄と、樹脂製バインダーを含む電磁波吸収層により形成された電磁波吸収体であって、異方性磁界ＨAの値が異なる２種以上の前記磁性酸化鉄を含み、印加される磁界強度が１６ｋＯｅから−１６ｋＯｅの間の磁気特性のヒステリシスループを微分した微分曲線が１つの極値を有することを特徴とする。
【００１１】
また、本願で開示する電磁波吸収体用組成物は、ミリ波帯以上の高周波数で磁気共鳴する磁性酸化鉄と、樹脂製バインダーによって形成された電磁波吸収体用組成物であって、異方性磁界ＨAの値が異なる２種以上の前記磁性酸化鉄を含み、印加される磁界強度が１６ｋＯｅから−１６ｋＯｅの間の磁気特性のヒステリシスループを微分した微分曲線が１つの極値を有することを特徴とする。
【発明の効果】
【００１２】
本願で開示する電磁波吸収体、および、電磁波吸収体用組成物は、いずれも電磁波吸収物質として、ミリ波帯以上の高周波数で磁気共鳴する異方性磁界ＨAの値が異なる２種以上の磁性酸化鉄を有し、印加される磁界強度が１６ｋＯｅから−１６ｋＯｅの間の磁気特性のヒステリシスループを微分した微分曲線が１つの極値を有する。このため、数十ギガヘルツ以上の高い周波数帯域の電磁波を、所定の広い帯域幅に渡って良好に吸収することができる。
【図面の簡単な説明】
【００１３】
【図１】本実施形態にかかるシート状の電磁波吸収体である電磁波吸収シートの構成を説明する断面構成図である。
【図２】Ｆｅサイトの一部を置換したイプシロン磁性酸化鉄の電磁波吸収特性を説明する図である。
【図３】イプシロン磁性酸化鉄の保磁力と吸収される電磁波の周波数との関係を示す図である。
【図４】ストロンチウムフェライト磁性酸化鉄磁性酸化鉄の保磁力と吸収される電磁波の周波数との関係を示す図である。
【図５】本実施形態にかかる電磁波吸収シートを構成する電磁波吸収層の第１の構成例における、磁気特性のヒステリシスループとこれを微分した微分曲線とを示す図である。
【図６】本実施形態にかかる電磁波吸収シートを構成する電磁波吸収層の第２の構成例における、磁気特性のヒステリシスループとこれを微分した微分曲線とを示す図である。
【図７】本実施形態にかかる電磁波吸収シートを構成する電磁波吸収層の第３の構成例における、磁気特性のヒステリシスループとこれを微分した微分曲線とを示す図である。
【図８】本実施形態にかかる電磁波吸収シートを構成する電磁波吸収層の第４の構成例における、磁気特性のヒステリシスループとこれを微分した微分曲線とを示す図である。
【図９】本実施形態にかかる電磁波吸収シートを構成する電磁波吸収層の第５の構成例における、磁気特性のヒステリシスループとこれを微分した微分曲線とを示す図である。
【図１０】本実施形態にかかる電磁波吸収シートを構成する電磁波吸収層の第６の構成例における、磁気特性のヒステリシスループとこれを微分した微分曲線とを示す図である。
【図１１】本実施形態にかかる電磁波吸収シートを構成する電磁波吸収層の第６の構成例における、吸収周波数と透過減衰量とを示す図である。
【発明を実施するための形態】
【００１４】
本願で開示する電磁波吸収体は、ミリ波帯以上の高周波数で磁気共鳴する磁性酸化鉄と、樹脂製バインダーを含む電磁波吸収層により形成された電磁波吸収体であって、異方性磁界ＨAの値が異なる２種以上の前記磁性酸化鉄を含み、印加される磁界強度が１６ｋＯｅから−１６ｋＯｅの間の磁気特性のヒステリシスループを微分した微分曲線が１つの極値を有する。
【００１５】
このようにすることで、本願で開示する電磁波吸収体は、電磁波を吸収する部材である磁性酸化鉄の共鳴周波数、すなわち、当該磁性酸化鉄によって吸収される電磁波の周波数が定まる異方性磁界ＨAの値が異なる２種以上の磁性酸化鉄が含まれることで、それぞれの磁性酸化鉄で吸収される電磁波のピーク周波数が複数存在する。一方で、１６ｋＯｅから−１６ｋＯｅの間の磁気特性のヒステリシスループを微分した微分曲線が１つの極値を有するため、電磁波吸収体全体として吸収する電磁波の周波数特性は１つのピークを持った形状となる。このため、高い電磁波吸収特性を有すると同時に、磁性酸化鉄を１種のみ用いた場合に比べて吸収される電磁波の周波数帯域が広い幅を有した電磁波吸収体を得ることができる。
【００１６】
なお、本願で開示する発明において、「ヒステリシスループを微分した微分曲線が１つの極値を有する」とは、微分曲線が極値、すなわち、変曲点を、１つのみ有するものを示し、極値（変曲点）が２つ以上ある場合は含まれない。
【００１７】
本願で開示する電磁波吸収体において、前記電磁波吸収層に含まれる２種以上の前記磁性酸化鉄が、主とする元素構成が同一であるとともに置換元素が互いに異なることが好ましい。このようにすることで、吸収する電磁波の周波数は異なるものの粒径や形状などが類似した特性を有する電磁波吸収材料を用いて、分散性などが優れたより均一化された特性を有する電磁波吸収体を得ることができ、２種以上の磁性酸化鉄を用いても、容易に磁気特性のヒステリシスループを微分した微分曲線が１つの極値を持つようにすることができる。
【００１８】
なお、前記磁性酸化鉄が、ストロンチウムフェライト磁性酸化鉄、イプシロン磁性酸化鉄のいずれかであることが好ましい。
【００１９】
さらに、前記電磁波吸収層が平面視したときの大きさに対して厚さが薄く形成され全体としてシート状と形成されることが好ましい。このようにすることで、本願で開示する電磁波吸収体を取り扱いが容易な電磁波吸収シートとして活用できる。
【００２０】
また、本願で開示する電磁波吸収体用組成物は、ミリ波帯以上の高周波数で磁気共鳴する磁性酸化鉄と、樹脂製バインダーによって形成された電磁波吸収体用組成物であって、異方性磁界ＨAの値が異なる２種以上の前記磁性酸化鉄を含み、印加される磁界強度が１６ｋＯｅから−１６ｋＯｅの間の磁気特性のヒステリシスループを微分した微分曲線が１つの極値を有する。
【００２１】
このようにすることで、本願で開示する電磁波吸収体用組成物は、高い電磁波吸収特性を有すると同時に、吸収される電磁波の周波数帯域が所定の広い幅を有した電磁波吸収体を形成することができる。
【００２２】
本願で開示する電磁波吸収体用組成物において、前記電磁波吸収層に含まれる２種以上の前記磁性酸化鉄が、主とする元素構成が同一であるとともに置換元素が互いに異なることが好ましい。このようにすることで、特性がより均一化された電磁波吸収体用組成物を得ることができ、２種以上の磁性酸化鉄を用いても、容易に磁気特性のヒステリシスループを微分した微分曲線が１つの極値を持つようにすることができる。
【００２３】
また、前記磁性酸化鉄が、ストロンチウムフェライト磁性酸化鉄、イプシロン磁性酸化鉄のいずれかであることが好ましい。
【００２４】
さらに、本願で開示する電磁波吸収体用組成物を用いて形成された建築部材、電子機器は、いずれも上述の電磁波吸収体用組成物が有する、高く、かつ、吸収される周波数帯域が広いという優れた電磁波吸収特性を備えた、建築部材、電子機器とすることができる。
【００２５】
以下、本願で開示する電磁波吸収体と電磁波吸収体用組成物について、図面を参照して説明する。
【００２６】
（第１の実施形態）
本願で開示する電磁波吸収体の第１の実施形態として、粒子状の磁性酸化鉄と樹脂製のバインダーを含んだ電磁波吸収層がその平面視したときの大きさに対して厚さが小さく形成され、全体としてシート状に構成された、いわゆる透過型の電磁波吸収シートを例示して説明する。
【００２７】
［シート構成］
図１は、本実施形態で説明する電磁波吸収体としての電磁波吸収シートの構成を示す断面図である。
【００２８】
図１では、電磁波吸収性組成物を基材としての樹脂シート２上に塗布、乾燥を行って電磁波吸収シート１を成型した状態を示している。
【００２９】
なお、図１は、本実施形態にかかる電磁波吸収シートの構成を理解しやすくするために記載された図であり、図中に示された部材の大きさや厚みについて現実に即して表されたものではない。
【００３０】
本実施形態で例示する電磁波吸収シートは、異方性磁界ＨAの値が異なる２種類の磁性酸化鉄１ａ1、１ａ2と樹脂製のバインダー１ｂとを含んだ電磁波吸収層１として形成されている。
【００３１】
図１に示す本実施形態にかかる電磁波吸収シートでは、電磁波吸収層１に含まれる２つの磁性酸化鉄１ａ1、１ａ2は異方性磁界ＨAの値が異なり、磁性酸化鉄１ａ1と磁性酸化鉄１ａ2の保磁力が異なる。磁性酸化鉄が磁気共鳴することによって吸収する電磁波の周波数は保磁力の値によって異なるため、本実施形態の電磁波吸収シートでは、それぞれの磁性酸化鉄１ａ1、１ａ2が異なる周波数の電磁波を吸収する。一方、電磁波吸収シート全体としての電磁波吸収特性は、外部から印加される磁界に対する磁気特性であるヒステリシスループを微分した微分曲線が1つの極値を有する。このことは、電磁波の周波数に対する吸収特性が、所定の周波数にピークを有する1つの山型のものとして現れることを意味する。
【００３２】
本実施形態にかかる電磁波吸収シートでは、このように電磁波吸収材料として含まれる異方性磁界ＨAの値が異なる磁性酸化鉄がそれぞれ異なる周波数の電磁波を吸収するため、１種類の磁性酸化鉄のみが含まれている電磁波吸収シートに比べて吸収される電磁波の周波数帯域が広がる。一方で、電磁波吸収シート全体の磁気特性を示すヒステリシスループを微分した微分曲線が１つの極値を有し、吸収される電磁波の周波数特性が１つの山型として表されるため、この周波数特性が２つの山を有する場合、すなわち、それぞれの磁性酸化鉄が吸収する電磁波の周波数が離れていてヒステリシスループを微分した微分曲線が２つの極大値と１つの極小値とを有する場合と比較して、電磁波吸収特性のピークを高く維持することができる。このため、本実施形態にかかる電磁波吸収シートでは、高い電磁波吸収特性と幅広い吸収周波数帯域とを両立することができる。
【００３３】
なお、図１では、電磁波吸収層１に含まれる磁性酸化鉄が２種類の場合を図示しているが、後述するように、本実施形態にかかる電磁波吸収シートにおいて、電磁波吸収層１に含まれる磁性酸化鉄は、３種類以上であってもかまわない。
【００３４】
また、本実施形態にかかる電磁波吸収シートにおいて、電磁波吸収層１に含まれる磁性酸化鉄の異方性磁界ＨAの値が異なるとともに、磁気特性のヒステリシスループを微分した微分曲線が１つの極値を有している状態については、具体例を示して後述する。
【００３５】
［磁性酸化鉄］
本実施形態にかかる電磁波吸収シートでは、粒子状の磁性酸化鉄として、イプシロン磁性酸化鉄を用いている。
【００３６】
イプシロン磁性酸化鉄（ε−Ｆｅ2Ｏ3）は、酸化第二鉄（Ｆｅ2Ｏ3）において、アルファ相（α−Ｆｅ2Ｏ3）とガンマ相（γ−Ｆｅ2Ｏ3）との間に現れる相であり、逆ミセル法とゾルーゲル法とを組み合わせたナノ微粒子合成方法によって単相の状態で得られるようになった磁性材料である。
【００３７】
イプシロン磁性酸化鉄は、数ｎｍから数十ｎｍの微細粒子でありながら常温で約２０ｋＯｅという金属酸化物として最大の保磁力を備え、さらに、歳差運動に基づくジャイロ磁気効果による自然共鳴が数十ギガヘルツ以上のいわゆるミリ波帯の周波数帯域で生じるため、ミリ波帯域の電磁波を吸収する電磁波吸収材料として用いることができる。
【００３８】
さらに、イプシロン磁性酸化鉄は、結晶のＦｅサイトの一部をアルミニウム（Ａｌ）、ガリウム（Ｇａ）、ロジウム（Ｒｈ）、インジウム（Ｉｎ）などの３価の金属元素と置換された結晶とすることで、磁気共鳴周波数、すなわち、電磁波吸収材料として用いられる場合に吸収する電磁波の周波数を異ならせることができる。
【００３９】
図２は、Ｆｅサイトと置換する金属元素を異ならせた場合の、イプシロン磁性酸化鉄の保磁力Ｈｃと自然共鳴周波数ｆとの関係を示している。なお、自然共鳴周波数ｆは、吸収する電磁波の周波数と一致する。
【００４０】
図２から、Ｆｅサイトの一部が置換されたイプシロン磁性酸化鉄は、置換された金属元素の種類と置換された量によって、自然共鳴周波数が異なることがわかる。また、自然共鳴周波数の値が高くなるほど、当該イプシロン磁性酸化鉄の保磁力が大きくなっていることがわかる。
【００４１】
より具体的には、ガリウム置換のイプシロン磁性酸化鉄、すなわちε−ＧａxＦｅ2-xＯ3の場合には、置換量「ｘ」を調整することで３０ギガヘルツから１５０ギガヘルツ程度までの周波数帯域で吸収のピークを有し、アルミニウム置換のイプシロン磁性酸化鉄、すなわちε−ＡｌxＦｅ2-xＯ3の場合には、置換量「ｘ」を調整することで１００ギガヘルツから１９０ギガヘルツ程度の周波数帯域で吸収のピークを有する。このため、電磁波吸収シートで吸収したい周波数の自然共鳴周波数となるように、イプシロン磁性酸化鉄のＦｅサイトと置換する元素の種類を決め、Ｆｅとの置換量を調整することで、吸収される電磁波の周波数を所望の値とすることができる。さらに、置換する金属をロジウムとしたイプシロン磁性酸化鉄、すなわちε−ＲｈxＦｅ2-xＯ3の場合には、１８０ギガヘルツからそれ以上と、吸収する電磁波の周波数帯域をより高い方向にシフトすることが可能である。
【００４２】
イプシロン磁性酸化鉄は、一部のＦｅサイトが金属置換されたものを含めて入手することが可能である。イプシロン磁性酸化鉄は、平均粒径が約３０ｎｍ程度の略球形または短いロッド形状（棒状）をした粒子として入手することができる。
【００４３】
なお、本実施形態にかかる電磁波吸収シートに用いられる磁性酸化鉄としては、上述したイプシロン磁性酸化鉄の他に、ストロンチウムフェライト磁性酸化鉄、または、Ｍ型フェライトを使用することができる。
【００４４】
ストロンチウムフェライト磁性酸化鉄は、６０ＧＨｚ帯の無線ＬＡＮに対応した電磁波吸収体を設計するために、ＳｒＦｅ12Ｏ19にＡｌを添加した系であり、電磁波吸収シートでは、Ａｌを添加することによって、電磁波吸収を示す周波数が高周波側にシフトする。これは、異方性磁界ＨAの値の増加に対応していると考えられる。
【００４５】
Ｍ型フェライトは、電磁波吸収に関係する複素透磁率の虚部（μｒ’’）が、磁性体を高周波で磁化した際に共鳴を起こす周波数において高くなることに着目して、自然共鳴周波数ｆは材料の持つ異方性磁界ＨAと比例関係にあるため、異方性磁界ＨAの高い材料ほど自然共鳴周波数ｆの値は高くなる。Ｍ型フェライトであるＢａＦｅ12Ｏ19の自然共鳴周波数ｆは、そのＨAの値が、１．３５ＭＡ／ｍから４８ＧＨｚと計算され、高いＧＨｚ帯域の電磁波を吸収することができる。また、Ｆｅ3+の一部を（ＴｉＭｎ）3+やＡｌ3+などで置換することで、異方性磁界ＨAの値を制御することで自然共鳴周波数ｆを５〜１５０ＧＨｚの範囲で制御することができる。
【００４６】
このように、磁性酸化鉄として、イプシロン磁性酸化鉄、Ｍ型フェライト、ストロンチウムフェライト磁性酸化鉄を用いることによって、それぞれの磁性酸化鉄の異方性磁界（ＨA）の値を制御することができ、結果として、これらの磁性酸化鉄を電磁波吸収層１に含む電磁波吸収シートで吸収される電磁波の周波数を変化させることができる。
【００４７】
ここで、本実施形態にかかる電磁波吸収シートにおいて電磁波吸収材料として用いられるイプシロン磁性酸化鉄とストロンチウムフェライト磁性酸化鉄とについて、それぞれが有する保磁力と吸収する電磁波の周波数との関係について測定した結果を説明する。
【００４８】
図３は、イプシロン磁性酸化鉄についての保磁力と吸収される電磁波の周波数との関係を示す図である。
【００４９】
図３では、置換元素の種類や置換量が異なるイプシロン磁性酸化鉄に対し、それぞれについて測定された保磁力（Ｈｃ）の値（Ｏｅ）と吸収される電磁波の周波数のピーク値（ＧＨｚ）とをプロットしている。図３に示すように、各種イプシロン磁性酸化鉄の保磁力と吸収周波数との間には、図３中符号３１で示すように明らかな線形関係が認められる。
【００５０】
また、図４は、ストロンチウムフェライト磁性酸化鉄についての保磁力と吸収される電磁波の周波数との関係を示している。
【００５１】
図４では、アルミ（Ａｌ）置換量が異なるストロンチウムフェライト磁性酸化鉄に対して、それぞれについて測定された保磁力（Ｈｃ）の値（Ｏｅ）と吸収される電磁波の周波数のピーク値（ＧＨｚ）とをプロットしている。サンプル数が少ないものの、ストロンチウムフェライト磁性酸化鉄においても、各種ストロンチウムフェライト磁性酸化鉄の保磁力と吸収周波数との間には、図４中符号４１で示すような線形関係が認められる。
【００５２】
これらのことから、磁性酸化鉄の保磁力と当該磁性酸化鉄が吸収する電磁波の周波数との間には強い相関性があり、電磁波吸収材料として用いられる磁性酸化鉄の保磁力を異ならせることで、吸収する電磁波の周波数を制御することができることがわかる。
【００５３】
なお、図３と図４との比較において、例えば吸収される電磁波の周波数が７５ＧＨｚであった場合に、イプシロン磁性酸化鉄の保磁力が約７５００Ｏｅに対して、ストロンチウムフェライト磁性酸化鉄の保磁力は約２５００Ｏｅと小さい。この保磁力の大きさの差は、それぞれの部材の電磁波吸収特性に関係し、イプシロン磁性酸化鉄はストロンチウムフェライト磁性酸化鉄に比べて、電磁波の吸収能力がより高いことを表している。
【００５４】
［電磁波吸収層］
本実施形態にかかる電磁波吸収シートにおいて、電磁波吸収層１では、磁性酸化鉄の粒子１ａ1、１ａ2が樹脂製のバインダー１ｂによって分散されていることで、シートとしての可撓性を備える。
【００５５】
電磁波吸収層１に用いられる樹脂製のバインダーとしては、エポキシ系樹脂、ポリエステル系樹脂、ポリウレタン系樹脂、アクリル系樹脂、フェノール系樹脂、メラミン系樹脂、ゴム系樹脂などの樹脂材料を用いることができる。
【００５６】
より具体的には、エポキシ系樹脂として、ビスフェノールＡの両末端の水酸基をエポキシ化した化合物を用いることができる。また、ポリウレタン系樹脂として、ポリエステル系ウレタン樹脂、ポリエーテル系ウレタン樹脂、ポリカーボネート系ウレタン樹脂、エポキシ系ウレタン樹脂などを用いることができる。アクリル系の樹脂としては、メタアクリル系樹脂で、アルキル基の炭素数が２〜１８の範囲にあるアクリル酸アルキルエステルおよび／またはメタクリル酸アルキルエステルと、官能基含有モノマーと、必要に応じてこれらと共重合可能な他の改質用モノマーとを共重合させることにより得られる官能基含有メタアクリルポリマーなどを用いることができる。
【００５７】
また、ゴム系樹脂として、スチレン系の熱可塑性エラストマーであるＳＩＳ（スチレン−イソブレンブロック共重合体）やＳＢＳ（スチレン−ブタジエンブロック共重合体）、石油系合成ゴムであるＥＰＤＭ（エチレン・プロピレン・ジエン・ゴム）、その他アクリルゴムやシリコーンゴムなどのゴム系材料をバインダーとして利用することができる。
【００５８】
なお、電磁波吸収体を成型体として形成するために熱可塑性樹脂として耐熱性のある高融点の熱可塑性樹脂を用いる場合、６Ｔナイロン（６ＴＰＡ）、９Ｔナイロン（９ＴＰＡ）、１０Ｔナイロン（１０ＴＰＡ）、１２Ｔナイロン（１２ＴＰＡ）、ＭＸＤ６ナイロン（ＭＸＤＰＡ）等の芳香族ポリアミド及びこれらのアロイ材料、ポリフェニレンサルファイド（ＰＰＳ）、液晶ポリマー（ＬＣＰ）、ポリエーテルエーテルケトン（ＰＥＥＫ）、ポリエーテルイミド（ＰＥＩ）、ポリフェニルスルホン（ＰＰＳＵ）等を用いることができる。
【００５９】
また、環境に配慮する観点から、バインダーとして用いられる樹脂としては、ハロゲンを含まないハロゲンフリーのものを用いることが好ましい。これらの樹脂材料は、樹脂シートのバインダー材料として一般的なものであるため容易に入手することができる。
【００６０】
なお、本明細書において可撓性を有するとは、電磁波吸収層が、一定程度湾曲させることができる状態、すなわち、シートを丸めて元に戻したときに破断などの塑性変形が生じずに平面状のシートに復帰する状態を示している。
【００６１】
本実施形態にかかる電磁波吸収シートの電磁波吸収層は、電磁波吸収材料としてイプシロン磁性酸化鉄を用いるが、イプシロン磁性酸化鉄は上述のように粒径が数ｎｍから数十ｎｍの微細なナノ粒子であるため、電磁波吸収層の形成時にバインダー内に良好に分散させることが重要となる。このため、電磁波吸収層に、フェニルホスホン酸、フェニルホスホン酸ジクロリド等のアリールスルホン酸、メチルホスホン酸、エチルホスホン酸、オクチルホスホン酸、プロピルホスホン酸などのアルキルホスホン酸、あるいは、ヒドロキシエタンジホスホン酸、ニトロトリスメチレンホスホン酸などの多官能ホスホン酸などのリン酸化合物を含んでいる。これらのリン酸化合物は、難燃性を有するとともに、微細な磁性酸化鉄粉の分散剤として機能するため、バインダー内のイプシロン磁性酸化鉄粒子を、良好に分散させることができる。
【００６２】
より具体的に、分散剤としては、和光純薬工業株式会社製、または、日産化学工業株式会社製のフェニルホスホン酸（ＰＰＡ）、城北化学工業株式会社製の酸化リン酸エステル「ＪＰ−５０２」（製品名）などを使用することができる。
【００６３】
なお、電磁波吸収層の組成としては、一例として、イプシロン磁性酸化鉄粉１００部に対して、樹脂製バインダーが２〜５０部、リン酸化合物の含有量が０．１〜１５部とすることができる。樹脂製バインダーが２部より少ないと、磁性酸化鉄を良好に分散させることができない。また磁性体層としてシート状の形状を維持できなくなる。５０部より多いと、電磁波吸収層の中で磁性酸化鉄の体積含率が小さくなり、透磁率が低くなるため電磁波吸収の効果が小さくなる。
【００６４】
リン酸化合物の含有量が０．１部より少ないと、樹脂製バインダーを用いて磁性酸化鉄を良好に分散させることができない。１５部より多いと、磁性酸化鉄を良好に分散させる効果が飽和する。電磁波吸収層の中で磁性酸化鉄の体積含率が小さくなり、透磁率が低くなるため電磁波吸収の効果が小さくなる。
【００６５】
［電磁波吸収シートの製造方法］
ここで、本実施形態にかかる電磁波吸収シートの製造方法について説明する。
【００６６】
本実施形態の電磁波吸収シートは、例えば、少なくとも磁性酸化鉄粉と樹脂製バインダーとを含んだ磁性塗料を作製してこれを所定の厚さで塗布し、乾燥させた後にカレンダ処理することによって形成することができる。
【００６７】
また、磁性塗料成分として、少なくとも磁性酸化鉄粉と、分散剤であるリン酸化合物と、バインダー樹脂とを高速攪拌機で高速混合して混合物を調製し、その後、得られた混合物をサンドミルで分散処理することでも磁性塗料を得ることができる。
【００６８】
このようにして作製された磁性塗料を用いて、電磁波吸収シートを作製する。
【００６９】
電磁波吸収シートを作製する場合には、図１に示したように、樹脂製のシート２の上に上記作製した磁性塗料を塗布する。樹脂シート２としては、一例として、シリコンコートによって表面に剥離処理をされた、厚さ３８μｍのポリエチレンテレフタレート（ＰＥＴ）のシートを用いることができる。この樹脂シート２の上に、テーブルコータ法やバーコータ法などの塗布方法を用いて、磁性塗料を塗布する。
【００７０】
その後、ｗｅｔ状態の磁性塗料を乾燥し、さらにカレンダ処理を行って、支持体上に電磁波吸収シートを形成できる。電磁波吸収シートの厚さは、塗布厚やカレンダ処理の条件等によって制御することができる。カレンダ処理が行われた後の電磁波吸収シート１を樹脂シート２から剥離させて、所望の厚さの電磁波吸収シート１を得る。
【００７１】
なお、カレンダ処理は必要に応じて行えばよく、磁性塗料を乾燥させた状態で磁性酸化鉄粉の体積含率が所定の範囲内となっている場合には、カレンダ処理を行わなくても構わない。
【００７２】
また、少なくとも磁性酸化鉄粉とゴムなどの樹脂製バインダーとを含んだ磁性コンパウンドを作製して、これを所定の厚さで成型し、架橋させることによって電磁波吸収シートの電磁波吸収層を形成することができる。
【００７３】
具体的には先ず、磁性コンパウンドを作製する。磁性コンパウンドは、磁性酸化鉄粉と分散剤、樹脂製バインダーを混練することによって得ることができる。混練物は、一例として、加圧式の回分式ニーダで混練することにより得られる。なお、このとき、必要に応じて架橋剤を配合することができる。
【００７４】
得られた磁性コンパウンドを、一例として油圧プレス機などを用いて１５０℃の温度でシート状に架橋・成型プレスする。その後、恒温槽内において２次架橋処理を施し電磁波吸収層を形成できる。
【００７５】
なお、成型は上述したプレス成型の他に、押出成型、射出成型によって行うことができる。具体的には、磁性酸化鉄粉と、バインダーと、必要に応じて分散剤などを予め加圧式ニーダやエクストルーダー、ロールミルなどでブレンドし、ブレンドされたこれら材料を押出成型機の樹脂供給口から可塑性シリンダ内に供給する。なお、押出成型機としては、可塑性シリンダと、可塑性シリンダの先端に設けられたダイと、可塑性シリンダ内に回転自在に配設されたスクリューと、スクリューを駆動させる駆動機構とを備えた通常の押出成型機を用いることができる。押出成型機のバンドヒータによって可塑化された溶融材料が、スクリューの回転によって前方に送られて先端からシート状に押し出すことで所定の厚さの電磁波吸収層を得ることができる。
【００７６】
また磁性酸化鉄粉と、分散剤、バインダーを必要に応じて予めブレンドし、ブレンドされたこれら材料を射出成型機の樹脂供給口から可塑性シリンダ内に供給し、可塑化シリンダ内においてスクリューで溶融混練の後、射出成型機の先端に接続した金型に溶融樹脂を射出することで、成型体を形成することができる。
【００７７】
［ベースフィルム、接着層］
図示は省略するが、本実施形態にかかる電磁波吸収シートは、電磁波吸収層１をベースフィルム上に形成することができる。
【００７８】
形成した電磁波吸収層１の厚みが薄く電磁波吸収シート１としての所定の強度が得られない場合には、電磁波吸収層１背面側に樹脂製の基材であるベースフィルムを積層することが好ましい。
【００７９】
なお、ベースフィルムとしては、ＰＥＴフィルムなどの各種の樹脂製フィルム、ゴム、和紙などの紙部材を用いて構成することができる。ベースフィルムの材料や厚みは、本実施形態にかかる電磁波吸収シートにおいて電磁波吸収特性には影響を与えないため、電磁波吸収シートの強度や取り扱いの容易性などの実用的な観点から、適切な材料で、かつ、適切な厚みを有するベースフィルムを選択することができる。
【００８０】
さらに、本実施形態にかかる電磁波吸収シートでは、電磁波吸収層１の背面側、または、ベースフィルムの電磁波吸収層１が形成されている側とは反対側の表面に、図示しない接着層を形成することができる。
【００８１】
接着層を設けることで、ベースフィルムの有無にかかわらず、電磁波吸収層１からなる電磁波吸収シートを、電気回路を収納する筐体の内面や、電気機器の内面または外面の所望の位置に容易に貼着することができる。特に、本実施形態の電磁波吸収シートは電磁波吸収層１が可撓性を有するものであるため、湾曲した曲面上にも容易に貼着することができ、電磁波吸収シートの取り扱い容易性が向上する。
【００８２】
接着層としては、粘着テープなどの粘着層として利用される公知の材料、アクリル系粘着剤、ゴム系粘着剤、シリコーン系粘着剤等を用いることができる。また被着体に対する粘着力の調節、糊残りの低減のために、粘着付与剤や架橋剤を用いることもできる。被着体に対する粘着力は５Ｎ／１０ｍｍ〜１２Ｎ／１０ｍｍが好ましい。粘着力が５Ｎ／１０ｍｍより小さいと、電磁波吸収シートが被着体から容易に剥がれてしまったり、ずれてしまったりすることがある。また、粘着力が１２Ｎ／１０ｍｍより大きいと、電磁波吸収シートを被着体から剥離しにくくなる。
【００８３】
また接着層の厚さは２０μｍ〜１００μｍが好ましい。接着層の厚さが２０μｍより薄いと、粘着力が小さくなり、電磁波吸収シートが被着体から容易に剥がれたり、ずれたりすることがある。接着層４の厚さが１００μｍより大きいと、電磁波吸収シートを被着体から剥離しにくくなる。また接着層の凝集力が小さい場合は、電磁波吸収シートを剥離した場合、被着体に糊残りが生じる場合がある。
【００８４】
なお、本願明細書において接着層とは、剥離不可能に貼着する接着層であるとともに、剥離可能な貼着を行う接着層であってもよい。
【００８５】
また、電磁波吸収シートを所定の面に貼着するにあたって、電磁波吸収シートが接着層を備えていることが必須の要件ではないことは言うまでもなく、電磁波吸収シートが配置される部材の側の表面に粘着性を備えることや、両面テープや接着剤を用いて所定の部位に電磁波吸収シートを貼着することができる。この点において、接着層は、本実施形態に示す電磁波吸収シートにおける必須の構成要件ではない。
【００８６】
［ヒステリシスループとこれを微分した微分曲線］
図５は、本実施形態にかかる電磁波吸収シートの電磁波吸収層の第１の構成例における、磁気特性のヒステリシスループとこれを微分した微分曲線とを示す図である。
【００８７】
なお、以下の各図で示すヒステリシスカーブは、所定の磁性酸化鉄を含む径が８ｍｍφ、厚さが２ｍｍの試料を作製し、東英工業株式会社製の振動試料型磁力計ＶＳＭ−Ｐ７（製品名）を用いて、印加磁界を１６ｋＯｅから−１６ｋＯｅの範囲で測定した。なお、測定の時定数Ｔｃは、０．０３ｓｅｃとしている。
【００８８】
図５に示すように、外部から強さが変化する磁界を印加していった際の磁性酸化鉄に残留する磁化の強さを示す磁化曲線５１は、いわゆるヒステリシスカーブを描く。ミリ波帯域である数十から数百ギガヘルツ、さらには、３テラヘルツまでの高い周波数で磁気共鳴を起こす磁性酸化鉄は、ジャイロ磁気共鳴型の磁性体であり保磁力が高いため、磁界強度が１６ｋＯｅから−１６ｋＯｅの間の磁気特性を測定した場合、磁性酸化鉄のヒステリシスカーブは斜めに傾斜した形となる。このとき、困難軸方向の磁化曲線で飽和磁界に達する印加磁界の値が磁性酸化鉄の異方性磁界ＨAの値であり、この値は、スピンが一つの方向に揃う印加磁界の強さを示している。
【００８９】
異方性磁界ＨAの値と、磁性体の自然磁気共鳴周波数ｆｒとの間には、下記式（１）のような関係が成り立つ。
【００９０】
ｆｒ＝ν／２π＊ＨA          （１）
ここで、νはジャイロ磁気定数で、磁性体の種類によって定まる値である。
【００９１】
このように、ジャイロ磁気共鳴型の磁性体では、異方性磁界ＨAの値と自然磁気共鳴周波数ｆｒとの間に比例関係が成り立つため、本実施形態の電磁波吸収層１では、異なる異方性磁界ＨAの値を有する異なった保磁力を持つ複数の磁性酸化鉄を電磁波吸収シートに含むことで、異なる周波数で磁気共鳴を起こして、当該周波数の電磁波を熱に変換して減衰させる。結果として、本実施形態にかかる電磁波吸収シートでは、それぞれの磁性酸化鉄で所定の周波数の電磁波を吸収することができ、電磁波吸収層に異なる異方性磁界ＨAの値を有する異なった保磁力を持つ複数の磁性酸化鉄を含むことで複数の周波数の電磁波を吸収することができる。
【００９２】
また、本実施形態にかかる電磁波吸収シートでは、電磁波吸収層１に異方性磁界ＨAの値が異なる２以上の磁性酸化鉄が含まれているとともに、電磁波吸収シートについて、外部から印加される磁界強度が１６ｋＯｅから−１６ｋＯｅの間の磁気特性のヒステリシスカーブ５１を微分した微分曲線５２が１つの極値を有する、すなわち、図５に示すような一つの頂上を有する山形となるようにしている。
【００９３】
図５に示す例では、電磁波遮蔽周波数（自然共鳴周波数）が７６ＧＨｚと７９ＧＨｚのイプシロン磁性酸化鉄を１：１の比率で混合し、下記の組成で磁性塗料を作製した。
【００９４】
磁性酸化鉄粉  イプシロン磁性酸化鉄                          １００部
（ピーク吸収波長７６ＧＨｚ：７９ＧＨｚ＝１：１）
分散剤        ＤＩＳＰＥＲＢＹＫ−１４２（商品名）            １５部
溶媒          メチルエチルケトン／トルエン（＝１／１混合溶剤）
９５部
なお、イプシロン磁性酸化鉄の保磁力は、ピーク吸収波長が７６ＧＨｚのものが７５４４Ｏｅ、ピーク吸収波長が７９ＧＨｚのものが７９４４Ｏｅであった。
【００９５】
この磁性塗料成分を径０．５ｍｍのジルコニアビーズを分散媒体とし、内容量が２Ｌのディスク型サンドミルで分散した。このようにして得た分散塗料を攪拌機で攪拌しながら、以下の材料を配合し、上記電磁波吸収シートの製造方法として説明した条件で分散して磁性塗料を得た。
【００９６】
磁性塗料成分                                                １００部
ポリウレタンバインダー（バイロンＵＲ８７００(商品名)）        ４６部
溶媒（希釈）  メチルエチルケトン／トルエン（＝１／１混合溶剤）
１２０部。
【００９７】
続いて、得られた磁性塗料を、シリコンコートにより剥離処理された厚さ３８μｍのポリエチレンテレフタレート（ＰＥＴ）のシート上に、バーコータを用いて塗布し、湿潤状態において８０℃で１４４０分乾燥後、厚さ４００μｍのシートを得た。こうして得られたシートに温度８０℃、圧力１５０ｋｇ／ｃｍでカレンダ処理を行い、厚さ３００μｍの電磁波吸収シートを得た。
【００９８】
この電磁波吸収シートは、図５に示すように、ヒステリシスカーブ５１の微分曲線５２は１つのピークを描く山型の形状として表され、測定対象の試料が、異なる２つの異方性磁界ＨAの値を有する磁性酸化物を含む一方で、異方性磁界ＨAの値、すなわち、吸収する電磁波の周波数を決める保磁力の差が４００Ｏｅと小さいために、電磁波吸収層全体としては１つのピーク波長を有する電磁波吸収特性を示すことがわかる。
【００９９】
なお、図５に示した電磁波吸収シートの第１の構成例の場合は、２つのイプシロン磁性酸化鉄の異方性磁界ＨAの値は７５４４Ｏｅと７９４４Ｏｅであり、電磁波遮蔽（吸収）周波数（７６ＧＨｚ、７９ＧＨｚ）の差が３ＧＨｚであった。発明者らの検討によれば、電磁波吸収層に含まれる磁性酸化鉄の遮蔽周波数の差が５ＧＨｚ以下であれば、図５に示す曲線５２のように、ヒステリシスカーブの微分曲線が１つの極値を有する形状、すなわち、一つの山型の形状となることが確認できた。一方、吸収波長の差が５ＧＨｚ以上の場合には、ヒステリシスループを微分した微分曲線が２つの山を有する双峰形状となり、２つのピークの中央部分の電磁波吸収特性が低下してしまうことがわかった。
【０１００】
次に、電磁波吸収材料としてストロンチウムフェライト磁性酸化鉄を用いた電磁波吸収シートの磁気特性について確認した。
【０１０１】
図６〜図１０は、いずれも、ストロンチウムフェライト磁性酸化鉄を用いた電磁波吸収シートの外部から印加される磁界強度が１６ｋＯｅから−１６ｋＯｅの間の磁気特性のヒステリシスカーブと、これを微分した微分曲線を示している。
【０１０２】
図６は、電磁波遮蔽周波数が７５ＧＨｚと７６ＧＨｚのストロンチウムフェライト磁性酸化鉄を含む電磁波吸収シートの第２の構成例の場合を示す。また、図７は、電磁波遮蔽周波数が７５ＧＨｚと７７ＧＨｚのストロンチウムフェライト磁性酸化鉄を含む電磁波吸収シートの第３の構成例の場合を示す。図８は、電磁波遮蔽周波数が７６ＧＨｚと７７ＧＨｚのストロンチウムフェライト磁性酸化鉄を含む電磁波吸収シートの第４の構成例の場合を示す。図９は、電磁波遮蔽周波数が７５ＧＨｚと７６ＧＨｚと７７ＧＨｚの３種類のストロンチウムフェライト磁性酸化鉄を含む電磁波吸収シートの第５の構成例の場合を示す。さらに、図１０は、電磁波遮蔽周波数が７６ＧＨｚ、８１ＧＨｚ、８６ＧＨｚ、９１ＧＨｚ、９６ＧＨｚの５種類のストロンチウムフェライト磁性酸化鉄を含む電磁波吸収シートの第６の構成例の場合を示す。
【０１０３】
なお、それぞれの電磁波吸収シートは、バインダーとしてシリコーンゴム製バインダーＫＥ−５１０−Ｕ（商品名：信越化学工業株式会社製）を用いて以下の材料を用いて作製した。
【０１０４】
磁性酸化鉄粉  ストロンチウムフェライト磁性酸化鉄            １００部
異なる遮蔽周波数の材料を同じ比率（１：１、１：１：１、
１：１：１：１：１）で混合
分散剤        ＤＩＳＰＥＲＢＹＫ−１４２（商品名）          １５部
溶媒          メチルエチルケトン／トルエン（＝１／１混合溶剤）
９５部。
【０１０５】
この磁性塗料成分を径０．５ｍｍのジルコニアビーズを分散媒体とし、内容量が２Ｌのディスク型サンドミルで分散した。このようにして得た分散塗料を攪拌機で攪拌しながら、以下の材料を配合し、上記電磁波吸収シートの製造方法として説明した条件で分散して磁性塗料を得た
磁性塗料成分                                                １００部
ポリウレタンバインダー（バイロンＵＲ８７００(商品名)）        ４６部
溶媒（希釈）  メチルエチルケトン／トルエン（＝１／１混合溶剤）
１２０部。
【０１０６】
続いて、得られた磁性塗料を、シリコンコートにより剥離処理された厚さ３８μｍのポリエチレンテレフタレート（ＰＥＴ）のシート上に、バーコータを用いて塗布し、湿潤状態において８０℃で１４４０分乾燥後、厚さ４００μｍのシートを得た。
【０１０７】
なお、異なる遮蔽周波数を有するストロンチウムフェライト磁性酸化鉄は、ストロンチウムフェライト磁性酸化鉄のストロンチウム元素をガリウムに置換する際の置換量を変化させて作製した。
【０１０８】
図６〜図１０に示すように、電磁波吸収材料としてストロンチウムフェライト磁性酸化鉄を用いた場合は、図５に示すイプシロン磁性酸化鉄を用いた場合と比較して、ヒステリシスループ（６１、７１、８１、９１、１０１）の幅が小さく、ストロンチウムフェライト磁性酸化鉄の保磁力がイプシロン磁性酸化鉄の保磁力と比較して小さいことが現れている。一方で、電磁波吸収シートの第２の構成から第５の構成のいずれにおいても、ヒステリシスループ（６１、７１、８１、９１、１０１）を微分した微分曲線（６２、７２、８２、９２、１０２）は、いずれも一つの山型となる形状が現れていて、微分曲線の極値が１つであることがわかる。
【０１０９】
このように、電磁波吸収材料としてストロンチウムフェライト磁性酸化鉄を用いた場合も、異方性磁界ＨAの値が異なる２つ以上の磁性酸化鉄を含む一方で、電磁波吸収層全体としては、ヒステリシスループの微分曲線が１つの極値を有するため、高い電磁波吸収特性と吸収波長帯域の幅広さとを両立できていることがわかる。
【０１１０】
特に幅広い吸収帯域の電磁波吸収特性を向上させるためには、多くの異なる遮蔽周波数の材料を組み合わせることで実現することができる。この場合、ヒステリシスカーブの微分曲線が１つの極値を有し、一つの山型の形状とするために、各遮蔽周波数の材料の遮蔽周波数の差が５ＧＨｚ以下とすることが好ましい。
【０１１１】
一例として図１０に示した、遮蔽周波数の差が５ＧＨｚの５種類の異なる遮蔽周波数を有するストロンチウムフェライト磁性酸化鉄を用いた電磁波吸収シートについて、周波数と透過減衰量の関係を測定した。
【０１１２】
図１１は、第６の構成例の電磁波吸収シートにおける、電磁波の周波数と透過減衰量との関係を示す図である。
【０１１３】
図１１に符号１１１として示すように、遮蔽周波数の差が５ＧＨｚの５種類の異なる遮蔽周波数を有するストロンチウムフェライト磁性酸化鉄を用いた場合、非常に幅広い吸収帯域で、１０ｄＢ以上の良好な透過減衰量を示すことが分かった。なお、データの図示等は省略するが、６種類以上の異なる遮蔽周波数を有するストロンチウムフェライト磁性酸化鉄を用いた電磁波吸収シートでも、各ストロンチウムフェライト磁性酸化鉄の遮蔽周波数の差が５ＧＨｚ以内であれば、幅広い吸収帯域での良好な透過減衰量を示すことが確認された。
【０１１４】
上記説明した、図５〜図１０に、ヒステリシスループとその微分曲線とを示す電磁波吸収シートの第１の構成から第６の構成において、いずれも電磁波吸収層に含まれる磁性酸化鉄の比率が同じ、すなわち、１：１、または、１：１：１、さらには、１：１：１：１：１とした場合を示した。しかし、本願実施形態にかかる電磁波吸収シートにおいて、電磁波吸収層に含まれる磁性酸化鉄の含有量は同じである場合には限られず、異なる割合で含まれていてもよい。発明者らが確認したところ、含まれる磁性酸化鉄の割合が同じ含有量（１：１、１：１：１、１：１：１：１：１）の場合にヒステリシスループの微分曲線が1つの極値を有する場合には、異なる異方性磁界（ＨA）の値を有する磁性酸化鉄の含有量が異なる場合でも、ヒステリシスループの微分曲線は一つの極値を有することが確認できた。さらに、図１１に示したとおり、異なる遮蔽周波数を有する5種類の磁性酸化鉄の割合が同じ含有量（１：１：１：１：１）の場合には、非常に幅広い吸収帯域で１０ｄＢ以上の良好な透過減衰量を示すことが分かった。
【０１１５】
なお、電磁波吸収層に含まれる磁性酸化鉄の含有量については、吸収する電磁波の周波数帯域を良好に広げるという観点からは、異なる異方性磁界（ＨA）の値を有する磁性酸化鉄の含有量はなるべく均等とすることが好ましい。
【０１１６】
このように、本実施形態にかかる電磁波吸収体としての電磁波吸収シートでは、電磁波吸収層に含まれる磁性酸化鉄の異方性磁界（ＨA）の値が異なる一方で磁気特性のヒステリシスループの微分曲線が一つの極値を有するため、磁性酸化鉄を一つのみ含む場合と比較して、より広い周波数帯域の電磁波に対して高い吸収特性を有するものとすることができる。また、本願で開示する電磁波吸収体は、平面視したときの大きさに対して厚さが小さなシート状とするだけではなく、電磁波吸収層を成型体として形成して所定の厚さを有したブロック形状とすることができる。
【０１１７】
なお、上記実施例では、一層の電磁波吸収層に異方性磁界（ＨA）の値が異なる２つ以上の磁性酸化鉄が含まれる例を示したが、異方性磁界（ＨA）の値が異なる磁性酸化鉄が２層以上の電磁波吸収層に分散して含まれていても、磁気特性のヒステリシスループの微分曲線が１つの極値を有することで、同様に、より広い周波数帯域の電磁波を良好に吸収することができる電磁波吸収体とすることができる。
【０１１８】
（第２の実施形態）
次に、本願で開示する電磁波吸収体用組成物について説明する。
【０１１９】
第２の実施形態として示す電磁波吸収体用組成物は、第１の実施形態で説明した電磁波吸収体である電磁波吸収シートを作製する際に用いられた磁性塗料を意味する。
【０１２０】
この磁性塗料は、樹脂製バインダー内に所定の異方性磁界（ＨA）の値を有することによって異なる保磁力をもった複数の磁性酸化物が含まれているものであるため、磁性塗料それ自体として、また、バルク状に固めた固形の電磁波吸収体として、それぞれ上述の電磁波吸収シートと同様の電磁波吸収特性を有する。また、電磁波吸収体全体としての磁気特性も、第１の実施形態で上述した電磁波吸収シートと同様に、ヒステリシスループの微分曲線が１つの極値を有する。
【０１２１】
磁性酸化鉄粒子と樹脂製バインダーを含む電磁波吸収体用組成物してとしての磁性塗料を用いて、複雑な表面形状の部材や、壁面、天井など、各種建築部材の広範囲の部分に磁性塗料の塗膜を形成して電磁波吸収特性を付与することができる。また、電磁波を発生するＩＣチップや発信器などの電子機器に磁性塗料を塗布して、これらの電子機器に電磁気吸収特性を有する被覆層を直接モールドすることも可能である。この結果、電磁波を発生する複雑な形状の機器全体を遮蔽することができる。また部屋全体を複数の周波数の電磁波から遮蔽することができる。
【０１２２】
複雑な表面形状の部材や、壁面、天井などの広範囲の部分に、本願で開示する電磁波吸収体用組成物を付与する方法としては、刷子などを用いて表面に塗布する方法、スプレーで吹き付ける方法などがある。
【０１２３】
この場合にも、電磁波吸収体用組成物で吸収される電磁波の周波数は、含まれる磁性酸化物の異方性磁界（ＨA）の値に応じたものとなり、磁性酸化鉄を一つのみ含む場合と比較して、より広い周波数帯域の電磁波を良好に吸収することができる。
【０１２４】
なお、電磁波吸収体用組成物は、所定の周波数の電磁波を吸収する部材として機能するほかに、微分曲線の極値部分以外の周波数の電磁波を選択的に透過させるフィルタとして機能させることができる。
【０１２５】
このように、本願で開示する電磁波吸収体は、シート状、ブロック形状、様々な形状のものとして実現することができる。また、本願で開示する電磁波吸収体用組成物を、上記例示した建築部材、電子機器をはじめとする他の部材や構成物に対して、塗布、注入、貼着、その他の方法によって供給することで、当該他の部材や構成物に良好な電磁波吸収特性を付与することができる。
【０１２６】
以上説明したように、本願で開示する電磁波吸収体、および、電磁波吸収体用組成物は、電磁波吸収層に異方性磁界ＨAの異なる２種以上の磁性酸化鉄を含むとともに、外部磁界を印加して得られる磁性特性のヒステリシスループを微分した微分曲線が１つの極値を有する。このため、本願で開示する電磁波吸収体、および、電磁波吸収体用組成物は、１種類の磁性酸化鉄を含んだ電磁波吸収層を有するものと比較して、吸収される電磁波の、広い周波数帯域と高い吸収特性とを実現することができる。
【０１２７】
なお、ヒステリシスループを測定するための外部磁界の強さを、１６ｋＯｅから−１６ｋＯｅとしているのは、少なくともこの範囲の外部磁界を印加することにより、良好なヒステリシスループが得られることを意味している。このため、印加される外部磁界の大きさを、その絶対値が１６ｋＯｅよりも大きくしても問題が無く、外部磁界の大きさが１６ｋＯｅから−１６ｋＯｅの範囲でのヒステリシスループを測定し、その微分曲線を求めれば良い。
【産業上の利用可能性】
【０１２８】
本願で開示する電磁波吸収体、電磁波吸収体用組成物は、ミリ波帯域以上の高い周波数帯域においてより広い周波数帯域の電磁波を良好に吸収する電磁波吸収部材として有用である。
【符号の説明】
【０１２９】
１                    電磁波吸収層
１ａ（１ａ1、１ａ2）  磁性酸化鉄粒子
１ｂ                  樹脂製バインダー
【手続補正３】
【補正対象書類名】図面
【補正対象項目名】全図
【補正方法】変更
【補正の内容】
【図１】
2019235539.tif 000014
【図２】
2019235539.tif 000015
【図３】
2019235539.tif 000016
【図４】
2019235539.tif 000017
【図５】
2019235539.tif 000018
【図６】
2019235539.tif 000019
【図７】
2019235539.tif 000020
【図８】
2019235539.tif 000021
【図９】
2019235539.tif 000022
【図１０】
2019235539.tif 000023
【図１１】
2019235539.tif 000024
【国際調査報告】
2019235539.tif 000025
2019235539.tif 000026
2019235539.tif 000027